(57)【要約】  熱、光などに対する高い安定性、高い透明点、液晶相の低い下限温度、小さな粘度、適切な光学的異方性、大きな誘電率異方性、適切な弾性定数、他の液晶性化合物との優れた相溶性などの物性の少なくとも１つを充足する液晶性化合物、この化合物を含有する液晶組成物、この組成物を含む液晶表示素子を提供する。  式（１）で表される化合物。2015041006.tif 000072例えば、Ｒ１およびＲ２は、炭素数１〜１０のアルキル、炭素数２〜１０のアルケニル、または炭素数１〜９のアルコキシであり；環Ａ１および環Ａ２は、１，４−シクロヘキシレンまたは１，４−フェニレンであり；Ｚ１およびＺ２は、単結合、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、または−ＯＣＨ２−であり；ａおよびｂは、０、１、２、または３であり、ａとｂの和は４以下である。
2015041006.tif 000002
【特許請求の範囲】
【請求項１】
式（１）で表される化合物。
2015041006.tif 000065
式（１）において、
Ｒ１およびＲ２は独立して、水素、ハロゲン、または炭素数１〜２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１および環Ａ２は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、１，３−ジオキサン−２，５−ジイル、ピリミジン−２，５−ジイル、２，６，７−トリオキサビシクロ［２．２．２］オクタン−１，４−ジイル、ナフタレン−２，６−ジイル、少なくとも１つの水素がハロゲンで置き換えられたナフタレン−２，６−ジイル、ピリジン−２，５−ジイル、または５，５，６，６−テトラフルオロ−１，３−シクロヘキサジエン−１，４−ジイルであり；
Ｚ１およびＺ２は独立して、単結合または炭素数１から４のアルキレンであり、このアルキレンにおいて、少なくとも１つの−ＣＨ２−は−Ｏ−または−ＣＯＯ−で置き換えられてもよく、少なくとも１つの−（ＣＨ２）２−は−ＣＨ＝ＣＨ−または−Ｃ≡Ｃ−で置き換えられてもよく、これらの基において、少なくとも１つの水素はハロゲンで置き換えられてもよく；
ａおよびｂは独立して、０、１、２、３、または４であり、ａおよびｂの和は４以下であり、ａまたはｂが２以上のとき、任意の２つの環Ａ１、任意の２つの環Ａ２、任意の２つのＺ１、または任意の２つのＺ２は、同一であっても、異なっていてもよい。
【請求項２】
式（１）において、Ｚ１およびＺ２が独立して、単結合、−（ＣＨ２）２−、−ＣＨ＝ＣＨ−、−ＣＦ＝ＣＦ−、−Ｃ≡Ｃ−、−ＣＯＯ−、−ＯＣＯ−、−ＣＦ２Ｏ−、−ＯＣＦ２−、−ＣＨ２Ｏ−、−ＯＣＨ２−、−（ＣＨ２）４−、−（ＣＨ２）２ＣＦ２Ｏ−、−（ＣＨ２）２ＯＣＦ２−、−ＣＦ２Ｏ（ＣＨ２）２−、−ＯＣＦ２（ＣＨ２）２−、−ＣＨ＝ＣＨ−（ＣＨ２）２−、または−（ＣＨ２）２−ＣＨ＝ＣＨ−である請求項１に記載の化合物。
【請求項３】
式（１）において、Ｒ１およびＲ2は独立して、水素、フッ素、塩素、または炭素数１〜１０のアルキルであり、このアルキルにおいて、少なくとも１つの−ＣＨ２−は−Ｏ−で置き換えられてもよく、少なくとも１つの−（ＣＨ２）２−は−ＣＨ＝ＣＨ−で置き換えられてもよく、これらの基において、少なくとも１つの水素はフッ素または塩素で置き換えられてもよく；
環Ａ１および環Ａ２は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、または５，５，６，６−テトラフルオロ−１，３−シクロヘキサジエン−１，４−ジイルであり；
Ｚ１およびＺ２が独立して、単結合、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、または−ＯＣＨ２−である請求項１または２に記載の化合物。
【請求項４】
式（１）において、ａおよびｂの和が、１、２、または３である、請求項１〜３のいずれか１項に記載の化合物。
【請求項５】
式（１−１）〜（１−５）のいずれかで表される請求項１に記載の化合物。
2015041006.tif 000066
式（１−１）〜（１−５）において、Ｒ１およびＲ2は独立して、水素、フッ素、炭素数１〜１０のアルキル、炭素数２〜１０のアルケニル、炭素数１〜９のアルコキシ、または炭素数２〜９のアルケニルオキシであり、これらの基において少なくとも１つの水素はフッ素で置き換えられてもよく；
環Ａ１、環Ａ２、環Ａ３、および環Ａ４は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、または５，５，６，６−テトラフルオロ−１，３−シクロヘキサジエン−１，４−ジイルであり；
Ｚ１、Ｚ２、Ｚ３、およびＺ４は独立して、単結合、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、または−ＯＣＨ２−である。
【請求項６】
式（１−１）〜（１−５）において、Ｚ１、Ｚ２、Ｚ３、およびＺ４の少なくとも一つが、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、または−ＯＣＨ２−である請求項５に記載の化合物。
【請求項７】
2015041006.tif 000067
式（１−６）〜（１−１０）において、Ｒ１およびＲ2は独立して、水素、フッ素、炭素数１〜１０のアルキル、炭素数２〜１０のアルケニル、炭素数１〜９のアルコキシ、または炭素数２〜９のアルケニルオキシであり、これらの基において少なくとも１つの水素はフッ素で置き換えられてもよく；
環Ａ１、環Ａ２、環Ａ３、および環Ａ４は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、または５，５，６，６−テトラフルオロ−１，３−シクロヘキサジエン−１，４−ジイルである。
【請求項８】
式（１−６）〜（１−１０）において、環Ａ１、環Ａ２、環Ａ３、および環Ａ４は独立して、１，４−シクロヘキシレン、１，４−フェニレン、少なくとも１つの水素がハロゲンで置き換えられた１，４−フェニレン、またはテトラヒドロピラン−２，５−ジイルである請求項７に記載の化合物。
【請求項９】
式（１−６）、（１−８）、または（１−１０）で表される化合物であって、Ｒ２が水素である、請求項７または８に記載の化合物。
【請求項１０】
請求項１〜９のいずれか１項に記載の化合物を少なくとも１つ含有する液晶組成物。
【請求項１１】
式（６）〜（１２）で表される化合物の群から選択される少なくとも１つの化合物をさらに含有する、請求項１０に記載の液晶組成物。
2015041006.tif 000068
式（６）〜（１２）において、
Ｒ１３は、炭素数１〜１０のアルキルまたは炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｒ１４は、炭素数１〜１０のアルキルであり、このアルキルにおいて、少なくとも１つの−ＣＨ2−は−Ｏ−で置き換えられてもよく、少なくとも１つの水素はフッ素で置き換えられてもよく；
Ｒ１５は、水素、フッ素、炭素数１〜１０のアルキル、または炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｓ１１は、水素またはメチルであり；
Ｘは、−ＣＦ２−、−Ｏ−、または−ＣＨＦ−であり；
環Ｄ１、環Ｄ２、環Ｄ３、および環Ｄ４は独立して、１，４−シクロヘキシレン、１，４−シクロヘキセニレン、少なくとも１つの水素がフッ素で置き換えられてもよい１，４−フェニレン、テトラヒドロピラン−２，５−ジイル、またはデカヒドロナフタレン−２，６−ジイルであり；
環Ｄ５および環Ｄ６は独立して、１，４−シクロヘキシレン、１，４−シクロヘキセニレン、１，４−フェニレン、テトラヒドロピラン−２，５−ジイル、またはデカヒドロナフタレン−２，６−ジイルであり；
Ｚ１５、Ｚ１６、Ｚ１７、およびＺ１８は独立して、単結合、−ＣＨ２ＣＨ２−、−ＣＯＯ−、−ＣＨ２Ｏ−、−ＯＣＦ２−、または−ＯＣＦ２ＣＨ２ＣＨ２−であり；
Ｌ１５およびＬ１６は独立して、フッ素または塩素であり；
ｊ、ｋ、ｍ、ｎ、ｐ、ｑ、ｒ、およびｓは独立して、０または１であり、ｋ、ｍ、ｎ、およびｐの和は、１または２であり、ｑ、ｒおよびｓの和は、０、１、２、または３であり、ｔは、１、２、または３である。
【請求項１２】
式（１３）〜（１５）で表される化合物の群から選択される少なくとも１つの化合物をさらに含有する、請求項１０または１１に記載の液晶組成物。
2015041006.tif 000069
式（１３）〜（１５）において、
Ｒ１６およびＲ１７は独立して、炭素数１〜１０のアルキルまたは炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
環Ｅ１、環Ｅ２、環Ｅ３、および環Ｅ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１９、Ｚ２０、およびＺ２１は独立して、単結合、−ＣＨ２ＣＨ２−、−ＣＨ＝ＣＨ−、−Ｃ≡Ｃ−、または−ＣＯＯ−である。
【請求項１３】
式（２）〜（４）で表される化合物の群から選択される少なくとも１つの化合物をさらに含有する、請求項１０〜１２のいずれか１項に記載の液晶組成物。
2015041006.tif 000070
式（２）〜（４）において、
Ｒ１１は、炭素数１〜１０のアルキルまたは炭素数２〜１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3であり；
環Ｂ１、環Ｂ２、および環Ｂ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１１、Ｚ１２、およびＺ１３は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。
【請求項１４】
式（５）で表される化合物の群から選択される少なくとも１つの化合物をさらに含有する、請求項１０〜１３のいずれか１項に記載の液晶組成物。
2015041006.tif 000071
式（５）において、
Ｒ１２は、炭素数１〜１０のアルキルまたは炭素数２〜１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１２は、−Ｃ≡Ｎまたは−Ｃ≡Ｃ−Ｃ≡Ｎであり；
環Ｃ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して、水素またはフッ素であり；
ｉは、１、２、３、または４である。
【請求項１５】
少なくとも１つの光学活性化合物および／または重合可能な化合物をさらに含有する、請求項１０〜１４のいずれか１項に記載の液晶組成物。
【請求項１６】
少なくとも１つの酸化防止剤および／または紫外線吸収剤をさらに含有する、請求項１０〜１５のいずれか１項に記載の液晶組成物。
【請求項１７】
請求項１０〜１６のいずれか１項に記載の液晶組成物を含有する液晶表示素子。
【発明の詳細な説明】
【技術分野】
【０００１】
本発明は、液晶性化合物、液晶組成物および液晶表示素子に関する。さらに詳しくはテトラフルオロシクロヘキサジエン骨格を有する誘電率異方性が負である化合物、この化合物を含有する液晶組成物、およびこの組成物を含む液晶表示素子に関する。
【背景技術】
【０００２】
液晶表示素子は、パソコン、テレビなどのディスプレイに広く利用されている。この素子は、液晶性化合物の光学的異方性、誘電率異方性などを利用したものである。液晶表示素子の動作モードとしては、ＰＣ（phase change）モード、ＴＮ（twisted nematic）モード、ＳＴＮ（super twisted nematic）モード、ＢＴＮ（bistable twisted nematic）モード、ＥＣＢ（electrically controlled birefringence）モード、ＯＣＢ（optically compensated bend）モード、ＩＰＳ（in-plane switching）モード、ＶＡ（vertical alignment）モード、ＦＦＳ（Fringe Field Switching）モード、ＰＳＡ（Polymer sustained alignment）などのモードが知られている。【０００３】
これらのうち、ＩＰＳモード、ＦＦＳモードおよびＶＡモードは、ＴＮモード、ＳＴＮモードなどの動作モードの欠点である視野角の狭さを改善できることが知られている。この種のモードを有する液晶表示素子では、負の誘電率異方性を有する液晶組成物が主に使われている。液晶表示素子の特性をさらに向上させるには、この組成物に含まれる液晶性化合物が、下記の（１）〜（８）で示す物性を有することが好ましい。
（１）熱、光などに対する高い安定性、
（２）高い透明点、
（３）液晶相の低い下限温度、
（４）小さな粘度（η）、
（５）適切な光学的異方性（Δｎ）、
（６）大きな負の誘電率異方性（Δε）、
（７）適切な弾性定数（Ｋ３３：ベンド弾性定数）、
（８）他の液晶性化合物との優れた相溶性。【０００４】
液晶性化合物の物性が素子の特性に及ぼす効果は、次のとおりである。（１）のように、熱、光などに対する高い安定性を有する化合物は、素子の電圧保持率を大きくする。これによって、素子の寿命が長くなる。（２）のように、高い透明点を有する化合物は、素子の使用可能な温度範囲を広げる。（３）のように、ネマチック相、スメクチック相などのような液晶相の低い下限温度、特にネマチック相の低い下限温度を有する化合物も、素子の使用可能な温度範囲を広げる。（４）のように、粘度の小さな化合物は、素子の応答時間を短くする。【０００５】
（５）のように、適切な光学的異方性を有する化合物は、素子のコントラストを向上する。素子の設計に応じて、大きな光学的異方性または小さな光学的異方性、すなわち適切な光学的異方性を有する化合物が必要である。素子のセルギャップを小さくすることにより応答時間を短くする場合には、大きな光学的異方性を有する化合物が適している。（６）のように大きな負の誘電率異方性を有する化合物は、素子のしきい値電圧を下げる。これによって、素子の消費電力が小さくなる。【０００６】
（７）に関しては、大きな弾性定数を有する化合物は、素子の応答時間を短くする。小さな弾性定数を有する化合物は、素子のしきい値電圧を下げる。したがって、向上させたい特性に応じて適切な弾性定数が必要になる。（８）のように他の液晶性化合物との優れた相溶性を有する化合物が好ましい。これは、異なった物性を有する液晶性化合物を混合して、組成物の物性を調節するからである。【０００７】
従来から、負の誘電率異方性（Δε）を有する液晶組成物の成分として、ベンゼン環のラテラル位の水素がフッ素で置き換えられた液晶性化合物が数多く検討されてきている（特許文献１、２）。例えば化合物（ａ）が報告されている。しかし、化合物（ａ）は、負の誘電率異方性（Δε）を有するものの、必ずしもその値が大きくない場合もあり、ＶＡモード、ＩＰＳモードなどの液晶表示素子の駆動電圧を低下させるためには十分ではない場合もあった。【０００８】
2015041006.tif 000003
【０００９】
このような状況から、上記の物性（１）〜（８）に関して優れた物性と適切なバランスを有する化合物の開発が望まれている。特に、負の大きな誘電率異方性を有した化合物が求められている。
【先行技術文献】
【特許文献】
【００１０】
【特許文献１】特許第２８１１３４２号公報
【特許文献２】特開平０２−４７２５号公報
【発明の概要】
【発明が解決しようとする課題】
【００１１】
本発明の第一の課題は、熱、光などに対する高い安定性、高い透明点、液晶相の低い下限温度、小さな粘度、適切な光学的異方性、大きな負の誘電率異方性、適切な弾性定数、他の液晶性化合物との優れた相溶性などの物性の少なくとも１つを充足する液晶性化合物を提供することである。特に大きな負の誘電率異方性を有する化合物を提供することである。第二の課題は、この化合物を含有し、ネマチック相の高い上限温度、ネマチック相の低い下限温度、小さな粘度、適切な光学的異方性、大きな負の誘電率異方性、および適切な弾性定数などの物性の少なくとも１つを充足する液晶組成物を提供することである。この課題は、少なくとも２つの物性に関して適切なバランスを有する液晶組成物を提供することである。第三の課題は、この組成物を含み、素子を使用できる広い温度範囲、短い応答時間、大きな電圧保持率、低いしきい値電圧、大きなコントラスト比、および長い寿命を有する液晶表示素子を提供することである。
【課題を解決するための手段】
【００１２】
本発明は、式（１）で表される化合物、この化合物を含有する液晶組成物、およびこの組成物を含む液晶表示素子に関する。
2015041006.tif 000004
式（１）において、
Ｒ１およびＲ２は独立して、水素、ハロゲン、または炭素数１〜２０のアルキルであり、このアルキルにおいて、少なくとも１つの−ＣＨ２−は−Ｏ−または−Ｓ−で置き換えられてもよ
く、少なくとも１つの−（ＣＨ２）２−は−ＣＨ＝ＣＨ−で置き換えられてもよく、これらの基において、少なくとも１つの水素はハロゲンで置き換えられてもよく；
環Ａ１および環Ａ２は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、１，３−ジオキサン−２，５−ジイル、ピリミジン−２，５−ジイル、２，６，７−トリオキサビシクロ［２．２．２］オクタン−１，４−ジイル、ナフタレン−２，６−ジイル、少なくとも１つの水素がハロゲンで置き換えられたナフタレン−２，６−ジイル、ピリジン−２，５−ジイル、または５，５，６，６−テトラフルオロ−１、３−シクロヘキサジエン−１，４−ジイルであり；
Ｚ１およびＺ２は独立して、単結合または炭素数１から４のアルキレンであり、このアルキレンにおいて、少なくとも１つの−ＣＨ２−は−Ｏ−または−ＣＯＯ−で置き換えられてもよく、少なくとも１つの−（ＣＨ２）２−は−ＣＨ＝ＣＨ−または−Ｃ≡Ｃ−で置き換えられてもよく、これらの基において、少なくとも１つの水素はハロゲンで置き換えられてもよく；
ａおよびｂは独立して、０、１、２、３、または４であり、ａおよびｂの和は４以下であり、ａまたはｂが２以上のとき、任意の２つの環Ａ１、任意の２つの環Ａ２、任意の２つのＺ１、または任意の２つのＺ２は、同一であっても、異なっていてもよい。
【発明の効果】
【００１３】
本発明の第一の長所は、熱、光などに対する高い安定性、高い透明点、液晶相の低い下限温度、小さな粘度、適切な光学的異方性、大きな負の誘電率異方性、適切な弾性定数、他の液晶性化合物との優れた相溶性などの物性の少なくとも１つを充足する液晶性化合物を提供することである。この長所は、特に大きな負の誘電率異方性を有する化合物を提供することである。第二の長所は、この化合物を含有し、ネマチック相の高い上限温度、ネマチック相の低い下限温度、小さな粘度、適切な光学的異方性、大きな負の誘電率異方性、および適切な弾性定数などの物性の少なくとも１つを充足する液晶組成物を提供することである。この長所は、少なくとも２つの物性に関して適切なバランスを有する液晶組成物を提供することである。第三の長所は、この組成物を含み、素子を使用できる広い温度範囲、短い応答時間、大きな電圧保持率、低いしきい値電圧、大きなコントラスト比、および長い寿命を有する液晶表示素子を提供することである。
【発明を実施するための形態】
【００１４】
この明細書における用語の使い方は次のとおりである。液晶性化合物は、ネマチック相、スメクチック相などの液晶相を有する化合物、および液晶相を有しないが液晶組成物の成分として有用な化合物の総称である。液晶性化合物、液晶組成物、液晶表示素子をそれぞれ化合物、組成物、素子と略すことがある。液晶表示素子は、液晶表示パネルおよび液晶表示モジュールの総称である。透明点は、液晶性化合物における液晶相−等方相の転移温度である。液晶相の下限温度は、液晶性化合物における固体−液晶相（スメクチック相、ネマチック相など）の転移温度である。ネマチック相の上限温度は、液晶組成物におけるネマチック相−等方相の転移温度であり、上限温度と略すことがある。ネマチック相の下限温度を下限温度と略すことがある。式（１）で表わされる化合物を化合物（１）と略すことがある。式（１）で表わされる化合物を含有する組成物を組成物（１）と略すことがある。この略記は式（２）などで表される化合物にも適用することがある。式（１）、式（２）などにおいて、六角形で囲んだＡ１、Ｄ１などの記号はそれぞれ環Ａ１、環Ｄ１などに対応する。複数の環Ａ１を１つの式または異なった式に記載した。これらの化合物において、任意の２つの環Ａ１が表わす２つの基は、同一であってもよいし、異なってもよい。このルールは、環Ａ２、Ｚ２などの記号にも適用される。また、ｌが２のときに２つとなる環Ａ１にも適用される。百分率で表した化合物の量は、組成物の全重量に基づいた重量百分率（重量％）である。
【００１５】
「少なくとも１つの“Ａ”は、“Ｂ”で置き換えられてもよい」の表現は、“Ａ”が１つのとき、“Ａ”の位置は任意であり、“Ａ”の数が２つ以上のときも、それらの位置は制限なく選択できることを意味する。「少なくとも１つのＡが、Ｂ、ＣまたはＤで置き換えられてもよい」という表現は、任意のＡがＢで置き換えられる場合、任意のＡがＣで置き換えられる場合、および任意のＡがＤで置き換えられる場合、さらに複数のＡがＢ、Ｃ、Ｄの少なくとも２つで置き換えられる場合を含むことを意味する。例えば、少なくとも１つの−ＣＨ２−が−Ｏ−または−ＣＨ＝ＣＨ−で置き換えられてもよいアルキルには、アルキル、アルケニル、アルコキシ、アルコキシアルキル、アルコキシアルケニル、およびアルケニルオキシアルキルが含まれる。なお、連続する２つの−ＣＨ２−が−Ｏ−で置き換えられて、−Ｏ−Ｏ−のようになることは好ましくない。アルキルなどにおいて、メチル部分（−ＣＨ２−Ｈ）の−ＣＨ２−が−Ｏ−で置き換えられて−Ｏ−Ｈになることも好ましくない。
【００１６】
２−フルオロ−１，４−フェニレンは、下記の２つの二価基を意味する。化学式において、フッ素は左向き（Ｌ）であってもよいし、右向き（Ｒ）であってもよい。このルールは、テトラヒドロピラン−２，５−ジイルのような、非対称の二価の環にも適用される。
2015041006.tif 000005
【００１７】
本発明は、下記の項１〜１７に記載された内容を包含する。
【００１８】
項１．  式（１）で表される化合物。
2015041006.tif 000006
式（１）において、
Ｒ１およびＲ２は独立して、水素、ハロゲン、または炭素数１〜２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１および環Ａ２は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、１，３−ジオキサン−２，５−ジイル、ピリミジン−２，５−ジイル、２，６，７−トリオキサビシクロ［２．２．２］オクタン−１，４−ジイル、ナフタレン−２，６−ジイル、少なくとも１つの水素がハロゲンで置き換えられたナフタレン−２，６−ジイル、ピリジン−２，５−ジイル、または５，５，６，６−テトラフルオロ−１，３−シクロヘキサジエン−１，４−ジイルであり；
Ｚ１およびＺ２は独立して、単結合または炭素数１から４のアルキレンであり、このアルキレンにおいて、少なくとも１つの−ＣＨ２−は−Ｏ−または−ＣＯＯ−で置き換えられてもよく、少なくとも１つの−（ＣＨ２）２−は−ＣＨ＝ＣＨ−または−Ｃ≡Ｃ−で置き換えられてもよく、これらの基において、少なくとも１つの水素はハロゲンで置き換えられてもよく；
ａおよびｂは独立して、０、１、２、３、または４であり、ａおよびｂの和は４以下であり、ａまたはｂが２以上のとき、任意の２つの環Ａ１、任意の２つの環Ａ２、任意の２つのＺ１、または任意の２つのＺ２は、同一であっても、異なっていてもよい。
【００１９】
項２．  式（１）において、Ｚ１およびＺ２が独立して、単結合、−（ＣＨ２）２−、−ＣＨ＝ＣＨ−、−ＣＦ＝ＣＦ−、−Ｃ≡Ｃ−、−ＣＯＯ−、−ＯＣＯ−、−ＣＦ２Ｏ−、−ＯＣＦ２−、−ＣＨ２Ｏ−、−ＯＣＨ２−、−（ＣＨ２）４−、−（ＣＨ２）２ＣＦ２Ｏ−、−（ＣＨ２）２ＯＣＦ２−、−ＣＦ２Ｏ（ＣＨ２）２−、−ＯＣＦ２（ＣＨ２）２−、−ＣＨ＝ＣＨ−（ＣＨ２）２−、または−（ＣＨ２）２−ＣＨ＝ＣＨ−である項１に記載の化合物。
【００２０】
項３．  式（１）において、Ｒ１およびＲ2は独立して、水素、フッ素、塩素、または炭素数１〜１０のアルキルであり、このアルキルにおいて、少なくとも１つの−ＣＨ２−は−Ｏ−で置き換えられてもよく、少なくとも１つの−（ＣＨ２）２−は−ＣＨ＝ＣＨ−で置き換えられてもよくこれらの基において、少なくとも１つの水素はフッ素または塩素で置き換えられてもよく；
環Ａ１および環Ａ２は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、または５，５，６，６−テトラフルオロ−１，３−シクロヘキサジエン−１，４−ジイルであり；
Ｚ１およびＺ２が独立して、単結合、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、または−ＯＣＨ２−である、項１または２に記載の化合物。
【００２１】
項４．  式（１）において、ａおよびｂの和が、１、２、または３である、項１〜３のいずれか１項に記載の化合物。
【００２２】
項５．  式（１−１）〜（１−５）のいずれかで表される項１に記載の化合物。
2015041006.tif 000007
式（１−１）〜（１−５）において、Ｒ１およびＲ2は独立して、水素、フッ素、炭素数１〜１０のアルキル、炭素数２〜１０のアルケニル、炭素数１〜９のアルコキシ、または炭素数２〜９のアルケニルオキシであり、これらの基において少なくとも１つの水素はフッ素で置き換えられてもよく；
環Ａ１、環Ａ２、環Ａ３、および環Ａ４は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、または５，５，６，６−テトラフルオロ−１，３−シクロヘキサジエン−１，４−ジイルであり；
Ｚ１、Ｚ２、Ｚ３およびＺ４は独立して、単結合、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、または−ＯＣＨ２−である。
【００２３】
項６．  式（１−１）〜（１−５）において、Ｚ１、Ｚ２、Ｚ３、およびＺ４の少なくとも一つが、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、または−ＯＣＨ２−である項５に記載の化合物。
【００２４】
2015041006.tif 000008
式（１−６）〜（１−１０）において、Ｒ１およびＲ２は独立して、水素、フッ素、炭素数１〜１０のアルキル、炭素数２〜１０のアルケニル、炭素数１〜９のアルコキシ、または炭素数２〜９のアルケニルオキシであり、これらの基において、少なくとも１つの水素はフッ素で置き換えられてもよく；
環Ａ１、環Ａ２、環Ａ３、および環Ａ４は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、または５，５，６，６−テトラフルオロ−１，３−シクロヘキサジエン−１，４−ジイルである。
【００２５】
項８．  式（１−６）〜（１−１０）において、環Ａ１、環Ａ２、環Ａ３および環Ａ４は独立して、１，４−シクロヘキシレン、１，４−フェニレン、少なくとも１つの水素がハロゲンで置き換えられた１，４−フェニレン、またはテトラヒドロピラン−２，５−ジイル、である項７に記載の化合物。
【００２６】
項９．  式（１−６）、（１−８）、または（１−１０）で表される化合物であって、Ｒ２が水素である、項７または８に記載の化合物。
【００２７】
項１０．  項１〜９のいずれか１項に記載の化合物を少なくとも１つ含有する液晶組成物。
【００２８】
項１１．  式（６）〜（１２）で表される化合物の群から選択される少なくとも１つの化合物をさらに含有する、項１０に記載の液晶組成物。
2015041006.tif 000009
式（６）〜（１２）において、
Ｒ１３は、炭素数１〜１０のアルキルまたは炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｒ１４は、炭素数１〜１０のアルキルであり、このアルキルにおいて、少なくとも１つの−ＣＨ2−は−Ｏ−で置き換えられてもよく、少なくとも１つの水素はフッ素で置き換えられてもよく；
Ｒ１５は、水素、フッ素、炭素数１〜１０のアルキル、または炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｓ１１は、水素、またはメチルであり；
Ｘは、−ＣＦ２−、−Ｏ−、または−ＣＨＦ−であり；
環Ｄ１、環Ｄ２、環Ｄ３、および環Ｄ４は独立して、１，４−シクロヘキシレン、１，４−シクロヘキセニレン、少なくとも１つの水素がフッ素で置き換えられてもよい１，４−フェニレン、テトラヒドロピラン−２，５−ジイル、またはデカヒドロナフタレン−２，６−ジイルであり；
環Ｄ５および環Ｄ６は独立して、１，４−シクロヘキシレン、１，４−シクロヘキセニレン、１，４−フェニレン、テトラヒドロピラン−２，５−ジイル、またはデカヒドロナフタレン−２，６−ジイルであり；
Ｚ１５、Ｚ１６、Ｚ１７、およびＺ１８は独立して、単結合、−ＣＨ２ＣＨ２−、−ＣＯＯ−、−ＣＨ２Ｏ−、−ＯＣＦ２−、または−ＯＣＦ２ＣＨ２ＣＨ２−であり；
Ｌ１５およびＬ１６は独立して、フッ素または塩素であり；
ｊ、ｋ、ｍ、ｎ、ｐ、ｑ、ｒおよびｓは独立して、０または１であり、ｋ、ｍ、ｎおよびｐの和は、１または２であり、ｑ、ｒおよびｓの和は、０、１、２または３であり、ｔは、１、２または３である。
【００２９】
項１２．  式（１３）〜（１５）で表される化合物の群から選択される少なくとも１つの化合物をさらに含有する、項１０または１１に記載の液晶組成物。
2015041006.tif 000010
式（１３）〜（１５）において、
Ｒ１６およびＲ１７は独立して、炭素数１〜１０のアルキルまたは炭素数２〜１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
環Ｅ１、環Ｅ２、環Ｅ３、および環Ｅ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１９、Ｚ２０、およびＺ２１は独立して、単結合、−ＣＨ２ＣＨ２−、−ＣＨ＝ＣＨ−、−Ｃ≡Ｃ−、または−ＣＯＯ−である。
【００３０】
項１３．  式（２）〜（４）で表される化合物の群から選択される少なくとも１つの化合物をさらに含有する、項１０〜１２のいずれか１項に記載の液晶組成物。
2015041006.tif 000011
式（２）〜（３）において、
Ｒ１１は、炭素数１〜１０のアルキルまたは炭素数２〜１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3であり；
環Ｂ１、環Ｂ２、および環Ｂ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１１、Ｚ１２、およびＺ１３は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。
【００３１】
項１４．  式（５）で表される化合物の群から選択される少なくとも１つの化合物をさらに含有する、項１０〜１３のいずれか１項に記載の液晶組成物。
2015041006.tif 000012
式（５）において、
Ｒ１２は、炭素数１〜１０のアルキルまたは炭素数２〜１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１２は、−Ｃ≡Ｎまたは−Ｃ≡Ｃ−Ｃ≡Ｎであり；
環Ｃ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して、水素またはフッ素であり；
ｉは、１、２、３、または４である。
【００３２】
項１５．  少なくとも１つの光学活性化合物および／または重合可能な化合物をさらに含有する、項１０〜１４のいずれか１項に記載の液晶組成物。
【００３３】
項１６．  少なくとも１つの酸化防止剤および／または紫外線吸収剤をさらに含有する、項１０〜１５のいずれか１項に記載の液晶組成物。
【００３４】
項１７．  項１０〜１６のいずれか１項に記載の液晶組成物を含有する液晶表示素子。
【００３５】
本発明の化合物、液晶組成物、液晶表示素子について、順に説明する。
１−１．化合物（１）
本発明の化合物（１）について説明をする。化合物（１）における末端基、環構造、結合基などの好ましい例、およびそれらの基が物性に及ぼす効果は、化合物（１）の下位式にも適用される。
2015041006.tif 000013
【００３６】
式（１）において、Ｒ１およびＲ２は独立して、水素、ハロゲン、または炭素数１〜２０のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよい。これらの基は、直鎖または分岐鎖であり、シクロヘキシルのような環状基を含まない。これらの基において分岐鎖よりも直鎖の方が好ましい。
【００３７】
アルケニルにおける−ＣＨ＝ＣＨ−の好ましい立体配置は、二重結合の位置に依存する。−ＣＨ＝ＣＨＣＨ３、−ＣＨ＝ＣＨＣ２Ｈ５、−ＣＨ＝ＣＨＣ３Ｈ７、−ＣＨ＝ＣＨＣ４Ｈ９、−Ｃ２Ｈ４ＣＨ＝ＣＨＣＨ３、または−Ｃ２Ｈ４ＣＨ＝ＣＨＣ２Ｈ５のような奇数位に二重結合をもつアルケニルにおいてはトランス配置が好ましい。−ＣＨ２ＣＨ＝ＣＨＣＨ３、−ＣＨ２ＣＨ＝ＣＨＣ２Ｈ５、または−ＣＨ２ＣＨ＝ＣＨＣ３Ｈ７のような偶数位に二重結合をもつアルケニルにおいてはシス配置が好ましい。好ましい立体配置を有するアルケニル化合物は、高い透明点または液晶相の広い温度範囲を有する。Mol. Cryst. Liq. Cryst., 1985, 131, 109およびMol. Cryst. Liq. Cryst., 1985, 131, 327、に詳細な説明がある。
【００３８】
Ｒ１またはＲ２の好ましい例は、アルキル、アルコキシ、アルケニル、およびアルケニルオキシである。Ｒ１またはＲ２のさらに好ましい例は、アルキル、アルコキシ、およびアルケニルである。
【００３９】
アルキルの例は、−ＣＨ３、−Ｃ２Ｈ５、−Ｃ３Ｈ７、−Ｃ４Ｈ９、−Ｃ５Ｈ１１、−Ｃ６Ｈ１３、−Ｃ７Ｈ１５、−Ｃ８Ｈ１７、−Ｃ９Ｈ１９、−Ｃ１０Ｈ２１、−Ｃ１１Ｈ２３、−Ｃ１２Ｈ２５、−Ｃ１３Ｈ２７、−Ｃ１４Ｈ２９、および−Ｃ１５Ｈ３１である。
【００４０】
アルコキシの例は、−ＯＣＨ３、−ＯＣ２Ｈ５、−ＯＣ３Ｈ７、−ＯＣ４Ｈ９、−ＯＣ５Ｈ１１、−ＯＣ６Ｈ１３、−ＯＣ７Ｈ１５、−ＯＣ８Ｈ１７、−ＯＣ９Ｈ１９、−ＯＣ１０Ｈ２１、−ＯＣ１１Ｈ２３、−ＯＣ１２Ｈ２５、−ＯＣ１３Ｈ２７、および−ＯＣ１４Ｈ２９である。
【００４１】
アルコキシアルキルの例は、−ＣＨ２ＯＣＨ３、−ＣＨ２ＯＣ２Ｈ５、−ＣＨ２ＯＣ３Ｈ７、−（ＣＨ２）２−ＯＣＨ３、−（ＣＨ２）２−ＯＣ２Ｈ５、−（ＣＨ２）２−ＯＣ３Ｈ７、−（ＣＨ２）３−ＯＣＨ３、−（ＣＨ２）４−ＯＣＨ３、および−（ＣＨ２）５−ＯＣＨ３である。
【００４２】
アルケニルの例は、−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−（ＣＨ２）２−ＣＨ＝ＣＨ２、−ＣＨ＝ＣＨＣ３Ｈ７、−ＣＨ２ＣＨ＝ＣＨＣ２Ｈ５、−（ＣＨ２）２−ＣＨ＝ＣＨＣＨ３、および−（ＣＨ２）３−ＣＨ＝ＣＨ２である。
【００４３】
アルケニルオキシの例は、−ＯＣＨ２ＣＨ＝ＣＨ２、−ＯＣＨ２ＣＨ＝ＣＨＣＨ３、および−ＯＣＨ２ＣＨ＝ＣＨＣ２Ｈ５である。
【００４４】
少なくとも１つの水素がハロゲンで置き換えられたアルキルの例は、−ＣＨ２Ｆ、−ＣＨＦ２、−ＣＦ３、−（ＣＨ２）２−Ｆ、−ＣＦ２ＣＨ３、−ＣＦ２ＣＨ２Ｆ、−ＣＦ２ＣＨＦ２、−ＣＨ２ＣＦ３、−ＣＦ２ＣＦ３、−（ＣＨ２）３−Ｆ、−ＣＦ２ＣＨ２ＣＨ３、−ＣＨ２ＣＨＦＣＨ３、−ＣＨ２ＣＦ２ＣＨ３、−（ＣＦ２）３−Ｆ、−ＣＦ２ＣＨＦＣＦ３、−ＣＨＦＣＦ２ＣＦ３、−（ＣＨ２）４−Ｆ、−ＣＦ２（ＣＨ２）２ＣＨ３、−（ＣＦ２）４−Ｆ、−（ＣＨ２）５−Ｆ、−（ＣＦ２）５−Ｆ、−ＣＨ２Ｃｌ、−ＣＨＣｌ２、−ＣＣｌ３、−（ＣＨ２）２−Ｃｌ、−ＣＣｌ２ＣＨ３、−ＣＣｌ２ＣＨ２Ｃｌ、−ＣＣｌ２ＣＨＣｌ２、−ＣＨ２ＣＣｌ３、−ＣＣｌ２ＣＣｌ３、−（ＣＨ２）３−Ｃｌ、−ＣＣｌ２ＣＨ２ＣＨ３、−（ＣＣｌ２）３−Ｃｌ、−ＣＣｌ２ＣＨＣｌＣＣｌ３、−ＣＨＣｌＣＣｌ２ＣＣｌ３、−（ＣＨ２）４−Ｃｌ、−（ＣＣｌ２）４−Ｃｌ、−ＣＣｌ２（ＣＨ２）２ＣＨ３、−（ＣＨ２）５−Ｃｌ、および−（ＣＣｌ２）５−Ｃｌである。
【００４５】
少なくとも１つの水素がハロゲンで置き換えられたアルコキシの例は、−ＯＣＨ２Ｆ、−ＯＣＨＦ２、−ＯＣＦ３、−Ｏ−（ＣＨ２）２−Ｆ、−ＯＣＦ２ＣＨ２Ｆ、−ＯＣＦ２ＣＨＦ２、−ＯＣＨ２ＣＦ３、−Ｏ−（ＣＨ２）３−Ｆ、−Ｏ−（ＣＦ２）３−Ｆ、−ＯＣＦ２ＣＨＦＣＦ３、−ＯＣＨＦＣＦ２ＣＦ３、−Ｏ（ＣＨ２）４−Ｆ、−Ｏ−（ＣＦ２）４−Ｆ、−Ｏ−（ＣＨ２）５−Ｆ、−Ｏ−（ＣＦ２）５−Ｆ、−ＯＣＨ２ＣＨＦＣＨ２ＣＨ３、−ＯＣＨ２Ｃｌ、−ＯＣＨＣｌ２、−ＯＣＣｌ３、−Ｏ−（ＣＨ２）２−Ｃｌ、−ＯＣＣｌ２ＣＨ２Ｃｌ、−ＯＣＣｌ２ＣＨＣｌ２、−ＯＣＨ２ＣＣｌ３、−Ｏ−（ＣＨ２）３−Ｃｌ、−Ｏ−（ＣＣｌ２）３−Ｃｌ、−ＯＣＣｌ２ＣＨＣｌＣＣｌ３、−ＯＣＨＣｌＣＣｌ２ＣＣｌ３、−Ｏ（ＣＨ２）４−Ｃｌ、−Ｏ−（ＣＣｌ２）４−Ｃｌ、−Ｏ−（ＣＨ２）５−Ｃｌ、および−Ｏ−（ＣＣｌ２）５−Ｃｌである。
【００４６】
少なくとも１つの水素がハロゲンで置き換えられたアルケニルの例は、−ＣＨ＝ＣＨＦ、−ＣＨ＝ＣＦ２、−ＣＦ＝ＣＨＦ、−ＣＨ＝ＣＨＣＨ２Ｆ、−ＣＨ＝ＣＨＣＦ３、−（ＣＨ２）２−ＣＨ＝ＣＦ２、−ＣＨ２ＣＨ＝ＣＨＣＦ３、−ＣＨ＝ＣＨＣＦ２ＣＦ３、−ＣＨ＝ＣＨＣｌ、−ＣＨ＝ＣＣｌ２、−ＣＣｌ＝ＣＨＣｌ、−ＣＨ＝ＣＨＣＨ２Ｃｌ、−ＣＨ＝ＣＨＣＣｌ３、−（ＣＨ２）２−ＣＨ＝ＣＣｌ２、−ＣＨ２ＣＨ＝ＣＨＣＣｌ３、および−ＣＨ＝ＣＨＣＣｌ２ＣＣｌ３である。
【００４７】
式（１）において、環Ａ１および環Ａ２は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、１，３−ジオキサン−２，５−ジイル、ピリミジン−２，５−ジイル、２，６，７−トリオキサビシクロ［２．２．２］オクタン−１，４−ジイル、ナフタレン−２，６−ジイル、少なくとも１つの水素がハロゲンで置き換えられたナフタレン−２，６−ジイル、ピリジン−２，５−ジイル、または５，５，６，６−テトラフルオロ−１，３−シクロヘキサジエン−１，４−ジイルである。
【００４８】
環Ａ１または環Ａ２の好ましい例は、１，４−シクロヘキシレン、１，４−シクロヘキセニレン、１，４−フェニレン、少なくとも１つの水素がフッ素で置き換えられた１，４−フェニレン、テトラヒドロピラン−２，５−ジイル、および５，５，６，６−テトラフルオロ−１，３−シクロヘキサジエン−１，４−ジイルである。さらに好ましい例は、１，４−シクロへキシレン、１，４−フェニレン、少なくとも１つの水素がフッ素で置き換えられた１，４−フェニレン、テトラヒドロピラン−２，５−ジイル、および５，５，６，６−テトラフルオロ−１，３−シクロヘキサジエン−１，４−ジイルである。１，４−シクロへキシレンには、シスおよびトランスの立体配置が存在する。高い上限温度の観点から、トランス配置が好ましい。
【００４９】
少なくとも１つの水素がハロゲンで置き換えられた１，４−フェニレンの好ましい例は、式（Ａ−１）〜（Ａ−１７）で表される基である。負の大きな誘電率異方性を有するためには、式（Ａ−１）、（Ａ−５）、（Ａ−６）、（Ａ−７）、（Ａ−８）、（Ａ−９）、（Ａ−１０）、または（Ａ−１１）で表される基がより好ましい。
2015041006.tif 000014
【００５０】
式（１）において、単結合または炭素数１から４のアルキレンであり、このアルキレンにおいて、少なくとも１つの−ＣＨ２−は−Ｏ−または−ＣＯＯ−で置き換えられてもよく、少なくとも１つの−（ＣＨ２）２−は−ＣＨ＝ＣＨ−または−Ｃ≡Ｃ−で置き換えられてもよく、これらの基において、少なくとも１つの水素はハロゲンで置き換えられてもよい。
【００５１】
Ｚ１またはＺ２の好ましい例は、単結合、−（ＣＨ２）２−、−ＣＨ＝ＣＨ−、−ＣＦ＝ＣＦ−、−Ｃ≡Ｃ−、−ＣＯＯ−、−ＯＣＯ−、−ＣＦ２Ｏ−、−ＯＣＦ２−、−ＣＨ２Ｏ−、−ＯＣＨ２−、−（ＣＨ２）４−、−（ＣＨ２）２ＣＦ２Ｏ−、−（ＣＨ２）２ＯＣＦ２−、−ＣＦ２Ｏ（ＣＨ２）２−、−ＯＣＦ２（ＣＨ２）２−、−ＣＨ＝ＣＨ−（ＣＨ２）２−、および−（ＣＨ２）２−ＣＨ＝ＣＨ−である。より好ましい例は、単結合、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、および−ＯＣＨ２−である。さらに好ましい例は、単結合、−（ＣＨ２）２−、−ＣＨ２Ｏ−、および−ＯＣＨ２−である。
【００５２】
ａおよびｂは独立して、０、１、２、３、または４であり、ａおよびｂの和は４以下であり、ａまたはｂが２以上のとき、任意の２つの環Ａ１、任意の２つの環Ａ２、任意の２つのＺ１、または任意の２つのＺ２は、同一であっても、異なっていてもよい。ａおよびｂの好ましい組合せは、（ａ＝３、ｂ＝０）、（ａ＝２、ｂ＝１）、（ａ＝1、ｂ＝1）、（ａ＝２、ｂ＝０）、または（ａ＝１、ｂ＝０）である。
【００５３】
１−２．化合物（１）の物性
化合物（１）において、Ｒ１、Ｒ２、環Ａ１、環Ａ２、Ｚ１、Ｚ２、ａ、およびｂの組合せを適切に選択することによって、透明点、光学的異方性、誘電率異方性などの物性を任意に調整することが可能である。化合物の物性に大きな差異がないので、化合物（１）は、２Ｈ（重水素）、１３Ｃなどの同位体を天然存在比の量より多く含んでもよい。Ｒ１などの種類が化合物（１）の物性に及ぼす主要な効果を以下に説明する。
【００５４】
Ｒ１またはＲ２が直鎖であるときは、液晶相の温度範囲が広く、そして粘度が小さい。Ｒ１またはＲ２が分岐鎖であるときは、他の液晶性化合物との相溶性がよい。Ｒ１またはＲ２が光学活性である化合物は、キラルドーパントとして有用である。この化合物を組成物に添加することによって、液晶表示素子に発生するリバース・ツイスト・ドメイン（reverse twisted domain）を防止することができる。Ｒ１およびＲ２が共に光学活性でない化合物は、組成物の成分として有用である。Ｒ１またはＲ２がアルケニルであるとき、好ましい立体配置は二重結合の位置に依存する。好ましい立体配置を有するアルケニル化合物は、小さい粘度、高い上限温度、または液晶相の広い温度範囲を有する。Ｒ１またはＲ２がアルコキシであるときは、高い上限温度を有する。
【００５５】
環Ａ１および環Ａ２が共に１，４−シクロヘキシレンであるときは、透明点が高く、粘度が小さい。環Ａ１および環Ａ２の少なくとも１つが、１，４−フェニレン、または少なくとも１つの水素がハロゲンで置き換えられた１，４−フェニレンであるときは、光学的異方性が比較的大きく、そして配向秩序パラメーター（orientational order parameter）が比較的大きい。環Ａ１および環Ａ２が共に１，４−フェニレン、少なくとも１つの水素がハロゲンで置き換えられた１，４−フェニレン、またはこれらの組み合わせであるときは、光学的異方性が特に大きい。環Ａ１および環Ａ２の少なくとも１つが、２−フルオロ−１，４−フェニレン、２−クロロ−１，４−フェニレン、２，３−ジフルオロ−１，４−フェニレン、２，３−ジクロロ−１，４−フェニレン、２−クロロ−３−フルオロ−１，４−フェニレン、またはテトラヒドロピラン−２，５−ジイルであるときは、負の誘電率異方性が特に大きい。
【００５６】
Ｚ１およびＺ２の少なくとも１つが、単結合、−ＣＨ２ＣＨ２−、−ＣＨ＝ＣＨ−、または−ＣＦ２Ｏ−、−ＯＣＦ２−であるときは、粘度が小さい。Ｚ１およびＺ２の少なくとも１つが、−ＣＨ＝ＣＨ−、−ＣＨ２Ｏ−、または−ＯＣＨ２−であるときは、液晶相の温度範囲が広く、そして弾性定数（Ｋ）が大きい。Ｚ１およびＺ２の少なくとも１つが、単結合、−ＣＨ＝ＣＨ−、−Ｃ≡Ｃ−、−ＣＯＯ−、−ＯＣＯ−、または−ＣＦ＝ＣＦ−であるときは、透明点が高い。Ｚ１およびＺ２の少なくとも１つが、−ＣＨ＝ＣＨ−、−Ｃ≡Ｃ−、または−ＣＦ＝ＣＦ−であるときは、光学的異方性が大きい。Ｚ１およびＺ２の少なくとも１つが、−ＣＨ２Ｏ−、または−ＯＣＨ２−であるときは、負の誘電率異方性が大きい。Ｚ１およびＺ２が、すべて、単結合、−ＣＨ２ＣＨ２−、−ＣＨ２Ｏ−、または−ＯＣＨ２−であるときは、化学的安定性が高い。Ｚ１およびＺ２の少なくとも１つが、−（ＣＨ２）２−、−ＣＨ＝ＣＨ−、−ＣＯＯ−、−ＯＣＯ−、−ＣＦ２Ｏ−、−ＯＣＦ２−、−ＣＨ２Ｏ−、または−ＯＣＨ２−であるときは、他の液晶性化合物との相溶性がよい。
【００５７】
化合物（１）は、構造内に少なくとも１つのテトラフルオロシクオロヘキサジエン骨格を持つ。このような構造の効果により、大きな誘電率異方性を有する。
【００５８】
１−３．好ましい化合物
化合物（１）の好ましい例として、項５に記載した化合物（１−１）〜（１−５）が挙げられる。
2015041006.tif 000015
式（１−１）〜（１−５）において、
Ｒ１およびＲ２は独立して、炭素数１〜１０のアルキル、炭素数２〜１０のアルケニル、または炭素数１〜９のアルコキシであり；
環Ａ１、環Ａ２、環Ａ３、および環Ａ４は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、または５，５，６，６−テトラフルオロ−１，３−シクロヘキサジエン−１，４−ジイルであり；
Ｚ１およびＺ２は独立して、単結合、−（ＣＨ２）２−、−ＣＨ＝ＣＨ−、−ＣＯＯ−、−ＯＣＯ−、−ＣＨ２Ｏ−、−ＯＣＨ２−、−ＣＦ２Ｏ−、または−ＯＣＦ２−である。
【００５９】
化合物（１）の好ましい例として、項７に記載した化合物（１−６）〜（１−１０）が挙げられる。
2015041006.tif 000016
式（１−６）〜（１−１０）において、Ｒ１およびＲ２は独立して、水素、フッ素、炭素数１〜１０のアルキル、炭素数２〜１０のアルケニル、炭素数１〜９のアルコキシ、または炭素数２〜９のアルケニルオキシであり、これらの基において、少なくとも１つの水素はフッ素で置き換えられてもよく；
環Ａ１、環Ａ２、環Ａ３、および環Ａ４は独立して、１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、または５，５，６，６−テトラフルオロ−１，３−シクロヘキサジエン−１，４−ジイルである。
【００６０】
化合物（１）のより好ましい例として、式（１−１１）〜（１−５５）で表される化合物が挙げられる。
2015041006.tif 000017
【００６１】
2015041006.tif 000018
【００６２】
2015041006.tif 000019
【００６３】
2015041006.tif 000020
式（１−１１）〜（１−５５）において、Ｒ１およびＲ２は独立して、炭素数１〜１０のアルキル、炭素数２〜１０のアルケニル、または炭素数１〜９のアルコキシであり；
Ｚ１、Ｚ２、Ｚ３、およびＺ４は独立して、単結合、−（ＣＨ２）２−、−ＣＨ＝ＣＨ−、−ＣＯＯ−、−ＯＣＯ−、−ＣＨ２Ｏ−、−ＯＣＨ２−、−ＣＦ２Ｏ−、または−ＯＣＦ２−である。
【００６４】
１−４．化合物（１）の合成
化合物（１）の合成法について説明する。化合物（１）は、有機合成化学の方法を適切に組み合わせることにより合成できる。出発物に目的の末端基、環、または結合基を導入する方法は、「オーガニックシンセシス」（Organic Syntheses, John Wiley & Sons, Inc.）、「オーガニック・リアクションズ」（Organic Reactions, John Wiley & Sons, Inc.）、「コンプリヘンシブ・オーガニック・シンセシス」（Comprehensive Organic Synthesis, Pergamon Press）、「新実験化学講座」（丸善）などの成書に記載されている。
【００６５】
１−４−１．結合基の生成
化合物（１）における結合基を生成する方法の例は、下記のスキームのとおりである。このスキームにおいて、ＭＳＧ１（またはＭＳＧ２）は、少なくとも１つの環を有する一価の有機基である。複数のＭＳＧ１（またはＭＳＧ２）が表す一価の有機基は、同一であってもよいし、異なってもよい。化合物（１Ａ）〜（１Ｇ）は、化合物（１）または化合物（１）の中間体に相当する。
【００６６】
2015041006.tif 000021
【００６７】
2015041006.tif 000022
【００６８】
2015041006.tif 000023
【００６９】
2015041006.tif 000024
【００７０】
2015041006.tif 000025
【００７１】
2015041006.tif 000026
【００７２】
（Ｉ）単結合の生成
アリールホウ酸（２１）と化合物（２２）を、炭酸塩、テトラキス（トリフェニルホスフィン）パラジウム触媒の存在下で反応させ、化合物（１Ａ）を合成する。この化合物（１Ａ）は、化合物（２３）にｎ−ブチルリチウムを、次いで塩化亜鉛を反応させ、ジクロロビス（トリフェニルホスフィン）パラジウム触媒の存在下で化合物（２２）を反応させても合成される。
【００７３】
（ＩＩ）−ＣＯＯ−と−ＯＣＯ−の生成
化合物（２３）にｎ−ブチルリチウムを、次いで二酸化炭素を反応させ、カルボン酸（２４）を得る。このカルボン酸（２４）と、化合物（２１）から誘導したフェノール（２５）とをＤＣＣ（１，３−ジシクロヘキシルカルボジイミド）とＤＭＡＰ（４−ジメチルアミノピリジン）の存在下で脱水させて−ＣＯＯ−を有する化合物（１Ｂ）を合成する。この方法によって−ＯＣＯ−を有する化合物も合成する。
【００７４】
（ＩＩＩ）−ＣＦ２Ｏ−と−ＯＣＦ２−の生成
化合物（１Ｂ）をローソン試薬で硫黄化し、化合物（２６）を得る。化合物（２６）をフッ化水素ピリジン錯体とＮＢＳ（Ｎ−ブロモスクシンイミド）でフッ素化し、−ＣＦ２Ｏ−を有する化合物（１Ｃ）を合成する。M. Kuroboshi et al., Chem. Lett., 1992，827.を参照。化合物（１Ｃ）は化合物（２６）をＤＡＳＴ（（ジエチルアミノ）サルファートリフルオリド）でフッ素化しても合成される。W. H. Bunnelle et al., J. Org. Chem. 1990, 55, 768.を参照。この方法によって−ＯＣＦ２−を有する化合物も合成する。
【００７５】
（ＩＶ）−ＣＨ＝ＣＨ−の生成
化合物（２２）をｎ−ブチルリチウム、次いでＤＭＦ（Ｎ，Ｎ−ジメチルホルムアミド）と反応させてアルデヒド（２７）を得る。ホスホニウム塩（２８）とカリウムｔｅｒｔ−ブトキシドを反応させて発生させたリンイリドを、アルデヒド（２７）と反応させて化合物（１Ｄ）を合成する。反応条件によってはシス体が生成するので、必要に応じて公知の方法によりシス体をトランス体に異性化する。
【００７６】
（Ｖ）−ＣＨ２ＣＨ２−の生成
化合物（１Ｄ）をパラジウム炭素触媒の存在下で水素化し、化合物（１Ｅ）を合成する。
【００７７】
（ＶＩ）−Ｃ≡Ｃ−の生成
ジクロロパラジウムとヨウ化銅の触媒存在下で、化合物（２３）に２−メチル−３−ブチン−２−オールを反応させたのち、塩基性条件下で脱保護して化合物（２９）を得る。ジクロロビス（トリフェニルホスフィン）パラジウムとハロゲン化銅との触媒存在下、化合物（２９）を化合物（２２）と反応させて、化合物（１Ｆ）を合成する。
【００７８】
（ＶＩＩ）−ＣＨ２Ｏ−と−ＯＣＨ２−の生成
化合物（２７）を水素化ホウ素ナトリウムで還元して化合物（３０）を得る。これを臭化水素酸で臭素化して化合物（３１）を得る。炭酸カリウムの存在下、化合物（３２）と化合物（３１）を反応させて、化合物（１Ｇ）を合成する。この方法によって−ＯＣＨ２−を有する化合物も合成する。
【００７９】
（ＶＩＩＩ）−ＣＦ＝ＣＦ−の生成
化合物（２３）をｎ−ブチルリチウムで処理したあと、テトラフルオロエチレンを反応させて化合物（３３）を得る。化合物（２２）をｎ−ブチルリチウムで処理したあと化合物（３３）と反応させて、化合物（１Ｈ）を合成する。
【００８０】
１−４−２．環Ａ１および環Ａ２の生成
１，４−シクロヘキシレン、１，４−シクロヘキセニレン、１，４−フェニレン、２−フルオロ−１，４−フェニレン、２，３−ジフルオロ−１，４−フェニレン、テトラヒドロピラン−２，５−ジイル、１，３−ジオキサン−２，５−ジイルなどの環に関しては出発物が市販されているか、または合成法がよく知られている。
【００８１】
１−４−３．合成例
化合物（１）を合成する方法の例は、次のとおりである。これらの化合物において、Ｒ１、Ｒ２、環Ａ１、環Ａ２、Ｚ１、Ｚ２、ａ、およびｂの定義は、前記の項１と同一である。
【００８２】
化合物（１）を合成する方法の例は、次のとおりである。公知の方法によって合成されるカテコール骨格をもつ化合物（３４）に、ヨードベンゼンジアセテート次いでビス（２−メトキシエチル）アミノ硫黄トリフルオリド（以下、Ｄｅｏｘｏ−ｆｌｕｏｒと略すことがある）を反応させることにより得る。
【００８３】
2015041006.tif 000027
【００８４】
２．組成物（１）
本発明の液晶組成物（１）について説明をする。この組成物（１）は、少なくとも１つの化合物（１）を成分Ａとして含む。組成物（１）は、２つ以上の化合物（１）を含んでいてもよい。液晶性化合物の成分が化合物（１）のみであってもよい。組成物（１）は、化合物（１）の少なくとも１つを１〜９９重量％の範囲で含有することが、優良な物性を発現させるために好ましい。誘電率異方性が正である組成物において、化合物（１）の好ましい含有量は５〜６０重量％の範囲である。誘電率異方性が負である組成物において、化合物（１）の好ましい含有量は３０重量％以下である。組成物（１）は、化合物（１）と、本明細書中に記載しなかった種々の液晶性化合物とを含んでもよい。
【００８５】
好ましい組成物は、以下に示す成分Ｂ、Ｃ、Ｄ、およびＥから選択された化合物を含む。組成物（１）を調製するときには、例えば、化合物（１）の誘電率異方性を考慮して成分を選択することもできる。成分を適切に選択した組成物は、ネマチック相の高い上限温度、ネマチック相の低い下限温度、小さな粘度、適切な光学的異方性、大きな誘電率異方性、および適切な弾性定数を有する。
【００８６】
成分Ｂは、化合物（２）〜（４）である。成分Ｃは化合物（５）である。成分Ｄは、化合物（６）〜（１２）である。成分Ｅは、化合物（１３）〜（１５）である。これらの成分について、順に説明する。
【００８７】
成分Ｂは、右末端にハロゲンまたはフッ素含有基を有する化合物である。成分Ｂの好ましい例として、化合物（２−１）〜（２−１６）、化合物（３−１）〜（３−１１３）、または化合物（４−１）〜（４−５７）を挙げることができる。
【００８８】
2015041006.tif 000028
【００８９】
2015041006.tif 000029
【００９０】
2015041006.tif 000030
【００９１】
2015041006.tif 000031
【００９２】
2015041006.tif 000032
【００９３】
2015041006.tif 000033
【００９４】
これらの化合物（成分Ｂ）において、Ｒ１１およびＸ１１の定義は、項１１記載の式（２）〜（４）と同じである。
【００９５】
成分Ｂは、誘電率異方性が正であり、熱、光などに対する安定性が非常に優れているので、ＴＦＴモード用またはＰＳＡモード用の組成物を調製する場合に用いられる。成分Ｂの含有量は、組成物の全重量に対して１〜９９重量％の範囲が適するが、好ましくは１０〜９７重量％の範囲、より好ましくは４０〜９５重量％の範囲である。この組成物は、化合物（１２）〜（１４）（成分Ｅ）をさらに添加することにより粘度を調整することができる。
【００９６】
成分Ｃは、右末端基が−Ｃ≡Ｎまたは−Ｃ≡Ｃ−Ｃ≡Ｎである化合物（５）である。成分Ｃの好ましい例として、化合物（５−１）〜（５−６４）を挙げることができる。
【００９７】
2015041006.tif 000034
【００９８】
2015041006.tif 000035
【００９９】
これらの化合物（成分Ｃ）において、Ｒ１２およびＸ１２の定義は、項１２記載の式（５）と同じである。
【０１００】
成分Ｃは、誘電率異方性が正であり、その値が大きいのでＳＴＮモード用、ＴＮモード用またはＰＳＡモード用の組成物を調製する場合に主として用いられる。この成分Ｃを添加することにより、組成物の誘電率異方性を大きくすることができる。成分Ｃは、液晶相の温度範囲を広げる、粘度を調整する、または光学的異方性を調整する、という効果がある。成分Ｃは、素子の電圧−透過率曲線の調整にも有用である。
【０１０１】
ＳＴＮモード用またはＴＮモード用の組成物を調製する場合には、成分Ｃの含有量は、組成物の全重量に対して１〜９９重量％の範囲が適しているが、好ましくは１０〜９７重量％の範囲であり、より好ましくは４０〜９５重量％の範囲である。この組成物は、成分Ｅを添加することにより液晶相の温度範囲、粘度、光学的異方性、誘電率異方性などを調整できる
【０１０２】
成分Ｄは、化合物（６）〜（１２）である。これらの化合物は、２、３−ジフルオロ−１，４−フェニレンのように、ラテラル位が２つのハロゲンで置換されたベンゼン環を有する。成分Ｄの好ましい例として、化合物（６−１）〜（６−８）、化合物（７−１）〜（７−１７）、化合物（８−１）、化合物（９−１）〜（９−３）、化合物（１０−１）〜（１０−１１）、化合物（１１−１）〜（１１−３）、または化合物（１２−１）〜（１２−３）を挙げることができる。
【０１０３】
2015041006.tif 000036
【０１０４】
2015041006.tif 000037
【０１０５】
これらの化合物（成分Ｄ）において、Ｒ１３、Ｒ１４、およびＲ１５の定義は、項９記載の式（６）〜（１２）と同じである。
【０１０６】
成分Ｄは、誘電率異方性が負の化合物である。成分Ｄは、主としてＶＡモード用またはＰＳＡモード用の組成物を調製する場合に用いられる。成分Ｄのうち、化合物（６）は２環化合物であるので、主として、粘度の調整、光学的異方性の調整、または誘電率異方性の調整の効果がある。化合物（７）および（８）は３環化合物であるので、上限温度を高くする、光学的異方性を大きくする、または誘電率異方性を大きくするという効果がある。化合物（９）〜（１２）は、誘電率異方性を大きくするという効果がある。
【０１０７】
ＶＡモード用またはＰＳＡモード用の組成物を調製する場合には、成分Ｄの含有量は、組成物の全重量に対して、好ましくは４０重量％以上であり、より好ましくは５０〜９５重量％の範囲である。成分Ｄを誘電率異方性が正である組成物に添加する場合は、成分Ｄの含有量が組成物の全重量に対して３０重量％以下が好ましい。成分Ｄを添加することにより、組成物の弾性定数を調整し、素子の電圧−透過率曲線を調整することが可能となる。
【０１０８】
成分Ｅは、２つの末端基がアルキルなどである化合物である。成分Ｅの好ましい例として、化合物（１３−１）〜（１３−１１）、化合物（１４−１）〜（１４−１９）、または化合物（１５−１）〜（１５−７）を挙げることができる。
【０１０９】
2015041006.tif 000038
【０１１０】
これらの化合物（成分Ｅ）において、Ｒ１６およびＲ１７の定義は、項１０記載の式（１３）〜（１５）と同じである。
【０１１１】
成分Ｅは、誘電率異方性の絶対値が小さいので、中性に近い化合物である。化合物（１３）は、主として粘度の調整または光学的異方性の調整の効果がある。化合物（１４）および（１５）は、上限温度を高くすることによってネマチック相の温度範囲を広げる効果、または光学的異方性の調整の効果がある。
【０１１２】
成分Ｅの含有量を増加させると組成物の粘度が小さくなるが、誘電率異方性が小さくなる。そこで、素子のしきい値電圧の要求値を満たす限り、含有量は多いほうが好ましい。したがって、ＶＡモード用またはＰＳＡモード用の組成物を調製する場合には、成分Ｅの含有量は、組成物の全重量に対して、好ましくは３０重量％以上であり、より好ましくは４０重量％以上である。
【０１１３】
組成物（１）の調製は、必要な成分を高い温度で溶解させるなどの方法により行われる。用途に応じて、この組成物に添加物を添加してよい。添加物の例は、光学活性化合物、重合可能な化合物、重合開始剤、酸化防止剤、紫外線吸収剤、光安定剤、熱安定剤、泡消剤などである。このような添加物は当業者によく知られており、文献に記載されている。
【０１１４】
組成物（１）は、少なくとも１つの光学活性化合物をさらに含有してもよい。光学活性化合物として、公知のキラルド−プ剤を添加することができる。このキラルド−プ剤は液晶分子にらせん構造を誘起して必要なねじれ角を与えることによって逆ねじれを防ぐ、という効果を有する。キラルド−プ剤の好ましい例として、下記の化合物（Ｏｐ−１）〜（Ｏｐ−１８）を挙げることができる。化合物（Ｏｐ−１８）において、環Ｊは１，４−シクロへキシレンまたは１，４−フェニレンであり、Ｒ２４は炭素数１〜１０のアルキルである。
【０１１５】
2015041006.tif 000039
【０１１６】
組成物（１）は、このような光学活性化合物を添加して、らせんピッチを調整する。らせんピッチは、ＴＦＴモード用およびＴＮモード用の組成物であれば４０〜２００μｍの範囲に調整するのが好ましい。ＳＴＮモード用の組成物であれば６〜２０μｍの範囲に調整するのが好ましい。ＢＴＮモード用の組成物の場合は、１．５〜４μｍの範囲に調整するのが好ましい。らせんピッチの温度依存性を調整する目的で２つ以上の光学活性化合物を添加してもよい。
【０１１７】
組成物（１）は、重合可能な化合物を添加することによってＰＳＡモード用に使用することもできる。重合可能な化合物の例は、アクリレート、メタクリレート、ビニル化合物、ビニルオキシ化合物、プロペニルエーテル、エポキシ化合物（オキシラン、オキセタン）、ビニルケトンなどであり、好ましい例として、下記の化合物（Ｍ−１）〜（Ｍ−１２）を挙げることができる。重合可能な化合物は、紫外線照射などにより重合する。光重合開始剤などの適切な開始剤の存在下で重合せさてもよい。重合のための適切な条件、開始剤の適切なタイプ、および適切な量は、当業者には既知であり、文献に記載されている。
【０１１８】
化合物（Ｍ−１）〜（Ｍ−１２）において、Ｒ２０は水素またはメチルであり；ｓは０または１であり；ｔおよびｕは独立して、１〜１０の整数である。かっこに入れた記号Ｆは、水素またはフッ素を意味する。
【０１１９】
2015041006.tif 000040
【０１２０】
酸化防止剤は、大きな電圧保持率を維持するために有効である。酸化防止剤の好ましい例として、下記の化合物（ＡＯ−１）または（ＡＯ−２）；または、ＩＲＧＡＮＯＸ  ４１５、ＩＲＧＡＮＯＸ  ５６５、ＩＲＧＡＮＯＸ  １０１０、ＩＲＧＡＮＯＸ  １０３５、ＩＲＧＡＮＯＸ  ３１１４、またはＩＲＧＡＮＯＸ  １０９８（商品名：ＢＡＳＦ社）を挙げることができる。紫外線吸収剤は、上限温度の低下を防ぐために有効である。紫外線吸収剤の好ましい例は、ベンゾフェノン誘導体、ベンゾエート誘導体、トリアゾール誘導体などである。具体例として下記の化合物（ＡＯ−３）または（ＡＯ−４）；ＴＩＮＵＶＩＮ  ３２９、ＴＩＮＵＶＩＮ  Ｐ、ＴＩＮＵＶＩＮ  ３２６、ＴＩＮＵＶＩＮ  ２３４、ＴＩＮＵＶＩＮ  ２１３、ＴＩＮＵＶＩＮ  ４００、ＴＩＮＵＶＩＮ  ３２８、またはＴＩＮＵＶＩＮ  ９９−２（商品名：ＢＡＳＦ社）；および１，４−ジアザビシクロ［２．２．２］オクタン（ＤＡＢＣＯ）を挙げることができる。
【０１２１】
立体障害のあるアミンのような光安定剤は、大きな電圧保持率を維持するために好ましい。光安定剤の好ましい例として、下記の化合物（ＡＯ−５）または（ＡＯ−６）；ＴＩＮＵＶＩＮ  １４４、ＴＩＮＵＶＩＮ  ７６５、またはＴＩＮＵＶＩＮ  ７７０ＤＦ（商品名：ＢＡＳＦ社）を挙げることができる。熱安定剤も大きな電圧保持率を維持するために有効であり、好ましい例としてＩＲＧＡＦＯＳ  １６８（商品名：ＢＡＳＦ社）を挙げることができる。消泡剤は、泡立ちを防ぐために有効である。消泡剤の好ましい例は、ジメチルシリコーンオイル、メチルフェニルシリコーンオイルなどである。
【０１２２】
2015041006.tif 000041
【０１２３】
化合物（ＡＯ−１）において、Ｒ２５は、炭素数１〜２０のアルキル、炭素数１〜２０のアルコキシ、−ＣＯＯＲ２６、または−ＣＨ２ＣＨ２ＣＯＯＲ２６であり；Ｒ２６は炭素数１〜２０のアルキルである。化合物（ＡＯ−２）および（ＡＯ−５）において、Ｒ２７は炭素数１〜２０のアルキルである。化合物（ＡＯ−５）において、環Ｋおよび環Ｌは独立して、１，４−シクロへキシレンまたは１，４−フェニレンであり、ｖは、０、１、または２であり、Ｒ２８は、水素、メチル、またはＯ・である。
【０１２４】
組成物（１）は、メロシアニン系、スチリル系、アゾ系、アゾメチン系、アゾキシ系、キノフタロン系、アントラキノン系、テトラジン系などの二色性色素を添加すれば、ＧＨ（guest host）モード用に使用することもできる。
【０１２５】
組成物（１）では、成分化合物の種類と割合とを適切に調整することによって上限温度を７０℃以上とすること、下限温度を−１０℃以下とすることができるので、ネマチック相の温度範囲が広い。したがって、この組成物を含む液晶表示素子は広い温度範囲で使用することが可能である。
【０１２６】
組成物（１）では、成分化合物の種類と割合とを適切に調整することによって、光学異方性を０．１０〜０．１３の範囲、または０．０５〜０．１８の範囲とすることができる。同様にして、誘電率異方性を−５．０〜−２．０の範囲に調整することができる。好ましい誘電率異方性は、−４．５〜−２．５の範囲である。この範囲の誘電率異方性を有する組成物（１）は、ＩＰＳモード、ＶＡモード、またはＰＳＡモードで動作する液晶表示素子に好適に使用することができる。
【０１２７】
３．液晶表示素子
組成物（１）は、ＡＭ素子への使用が可能である。さらにＰＭ素子への使用も可能である。この組成物は、ＰＣ、ＴＮ、ＳＴＮ、ＥＣＢ、ＯＣＢ、ＩＰＳ、ＦＦＳ、ＶＡ、ＰＳＡ、ＦＰＡなどのモードを有するＡＭ素子およびＰＭ素子への使用が可能である。ＴＮ、ＯＣＢ、ＩＰＳモードまたはＦＦＳモードを有するＡＭ素子への使用は特に好ましい。ＩＰＳモードまたはＦＦＳモードを有するＡＭ素子において、電圧が無印加状態での液晶分子の配列がパネル基板に対して並行あるいは垂直であってもよい。これらの素子が反射型、透過型または半透過型であってもよい。透過型の素子への使用は好ましい。非結晶シリコン−ＴＦＴ素子または多結晶シリコン−ＴＦＴ素子への使用も可能である。この組成物をマイクロカプセル化して作製したＮＣＡＰ（nematic curvilinear aligned phase）型の素子や、組成物中に三次元の網目状高分子を形成させたＰＤ（polymer dispersed）型の素子にも使用できる。
【０１２８】
組成物（１）は、負の誘電率異方性を有するので、ＶＡモード、ＩＰＳモード、またはＰＳＡモードなどの動作モードを有し、ＡＭ方式で駆動する液晶表示素子に好適に用いることができる。この組成物は、ＶＡモードを有し、ＡＭ方式で駆動する液晶表示素子に、特に好適に用いることができる。
【０１２９】
ＴＮモード、ＶＡモードなどで動作する液晶表示素子においては、電場の方向は、液晶層に対して垂直である。一方、ＩＰＳモードなどで動作する液晶表示素子においては、電場の方向は、液晶層に対して平行である。ＶＡモードで動作する液晶表示素子の構造は、K. Ohmuro, S. Kataoka, T. Sasaki and Y. Koike, SID ’97 Digest of Technical Papers, 28, 845 (1997) に報告されている。ＩＰＳモードで動作する液晶表示素子の構造は、国際公開９１／１０９３６号パンフレット（ファミリー：米国特許第５５７６８６７明細書）に報告されている。
【実施例】
【０１３０】
実施例により本発明をさらに詳しく説明する。本発明はこれら実施例によっては制限されない。【０１３１】
１−１．化合物（１）の実施例
化合物（１）は、下記の手順により合成した。合成した化合物は、ＮＭＲ分析などの方法により同定した。化合物の物性は、下記に記載した方法により測定した。【０１３２】
ＮＭＲ分析
測定装置は、ＤＲＸ−５００（ブルカーバイオスピン（株）社製）を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘはセクステット、ｍはマルチプレット、ｂｒはブロードであることを意味する。【０１３３】
測定試料
相構造および転移温度を測定するときには、液晶性化合物そのものを試料として用いた。ネマチック相の上限温度、粘度、光学的異方性、誘電率異方性などの物性を測定するときには、化合物を母液晶に混合して調製した組成物を試料として用いた。【０１３４】
化合物を母液晶と混合した試料を用いる場合には、次の方法で測定を行った。化合物１５重量％と母液晶８５重量％とを混合して試料を調製した。この試料の測定値から、次の式で表わされる外挿法にしたがって、外挿値を計算し、この値を記載した。〈外挿値〉＝（１００×〈試料の測定値〉−〈母液晶の重量％〉×〈母液晶の測定値〉）／〈化合物の重量％〉【０１３５】
化合物と母液晶との割合がこの割合であっても、結晶（または、スメクチック相）が２５℃で析出する場合には、化合物と母液晶との割合を１０重量％：９０重量％、５重量％：９５重量％、１重量％：９９重量％の順に変更をしていき、結晶（または、スメクチック相）が２５℃で析出しなくなった割合で試料の物性を測定した。なお、特に断りのない限り、化合物と母液晶との割合は、１５重量％：８５重量％である。【０１３６】
母液晶としては、下記の母液晶（ｉ）を用いた。母液晶（ｉ）の成分の割合を重量％で示す。【０１３７】
2015041006.tif 000042
【０１３８】
測定方法
物性の測定は下記の方法で行った。これらの多くは、社団法人電子情報技術産業協会（Japan Electronics and Information Technology Industries Association；以下、ＪＥＩＴＡと略す）で審議制定されるＪＥＩＴＡ規格（ＪＥＩＴＡ・ＥＤ−２５２１Ａ）に記載された方法、またはこれを修飾した方法であった。測定に用いたＴＮ素子には、ＴＦＴを取り付けなかった。【０１３９】
（１）相構造
偏光顕微鏡を備えた融点測定装置のホットプレート（メトラー社ＦＰ−５２型ホットステージ）に試料を置き、３℃／分の速度で加熱しながら相状態とその変化を偏光顕微鏡で観察し、相の種類を特定した。【０１４０】
（２）転移温度（℃）
パーキンエルマー社製走査熱量計ＤＳＣ−７システム、またはＤｉａｍｏｎｄ  ＤＳＣシステムを用いて、３℃／分速度で昇降温し、試料の相変化に伴う吸熱ピーク、または発熱ピークの開始点を外挿により求め、転移温度を決定した。化合物が固体からスメクチック相、ネマチック相などの液晶相に転移する温度を「液晶相の下限温度」と略すことがある。化合物が液晶相から液体に転移する温度を「透明点」と略すことがある。【０１４１】
結晶はＣと表した。結晶の種類の区別がつく場合は、それぞれＣ１またはＣ２と表した。スメクチック相はＳ、ネマチック相はＮと表した。スメクチック相の中で、スメクチックＡ相、スメクチックＢ相、スメクチックＣ相、またはスメクチックＦ相の区別がつく場合は、それぞれＳＡ、ＳＢ、ＳＣ、またはＳＦと表した。液体（アイソトロピック）はＩと表した。転移温度は、例えば、「Ｃ  ５０．０  Ｎ  １００．０  Ｉ」のように表記した。これは、結晶からネマチック相への転移温度が５０．０℃であり、ネマチック相から液体への転移温度が１００．０℃であることを示す。【０１４２】
（３）低温相溶性
化合物の割合が、２０重量％、１５重量％、１０重量％、５重量％、３重量％、および１重量％となるように母液晶と化合物とを混合した試料を調製し、試料をガラス瓶に入れた。このガラス瓶を、−１０℃または−２０℃のフリーザー中に一定期間保管したあと、結晶（または、スメクチック相）が析出しているかどうか観察をした。【０１４３】
（４）ネマチック相の上限温度（ＴＮＩまたはＮＩ；℃）
偏光顕微鏡を備えた融点測定装置のホットプレートに試料を置き、１℃／分の速度で加熱した。試料の一部がネマチック相から等方性液体に変化したときの温度を測定した。試料が化合物と母液晶との混合物であるときは、ＴＮＩの記号で示した。試料が化合物と成分Ｂなどとの混合物であるときは、ＮＩの記号で示した。【０１４４】
（５）ネマチック相の下限温度（ＴＣ；℃）
ネマチック相を有する試料を０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを≦−２０℃と記載した。【０１４５】
（６）粘度（バルク粘度；η；２０℃で測定；ｍＰａ・ｓ）
Ｅ型回転粘度計を用いて測定した。【０１４６】
（７）粘度（回転粘度；γ１；２５℃で測定；ｍＰａ・ｓ）
測定は、M. Imai et al., Molecular Crystals and Liquid Crystals, Vol. 259, 37 (1995) に記載された方法に従った。２枚のガラス基板の間隔（セルギャップ）が２０μｍのＶＡ素子に試料を入れた。この素子に３０ボルト〜５０ボルトの範囲で１ボルト毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ．Ｉｍａｉらの論文、４０頁の計算式（８）とから回転粘度の値を得た。この計算に必要な誘電率異方性は、下記の誘電率異方性の項で測定した値を用いた。【０１４７】
（８）光学的異方性（屈折率異方性；２５℃で測定；Δｎ）
測定は、波長５８９ｎｍの光を用い、接眼鏡に偏光板を取り付けたアッベ屈折計により行なった。主プリズムの表面を一方向にラビングしたあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学的異方性（Δｎ）の値は、Δｎ＝ｎ‖−ｎ⊥、の式から計算した。【０１４８】
（９）誘電率異方性（Δε；２５℃で測定）
誘電率異方性の値は、Δε＝ε‖−ε⊥、の式から計算した。誘電率（ε‖およびε⊥）は次のように測定した。
１）誘電率（ε‖）の測定：よく洗浄したガラス基板にオクタデシルトリエトキシシラン（０．１６ｍｌ）のエタノール（２０ｍｌ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。【０１４９】
（１０）弾性定数（Ｋ１１およびＫ３３；２５℃で測定；ｐＮ）
測定には株式会社東陽テクニカ製のＥＣ−１型弾性定数測定器を用いた。２枚のガラス基板の間隔（セルギャップ）が２０μｍである垂直配向素子に試料を入れた。この素子に２０ボルトから０ボルト電荷を印加し、静電容量および印加電圧を測定した。静電容量（Ｃ）と印加電圧（Ｖ）の値を、「液晶デバイスハンドブック」（日刊工業新聞社）、７５頁にある式（２．９８）、式（２．１０１）を用いてフィッティングし、式（２．１００）から弾性定数の値を得た。【０１５０】
（１１）しきい値電圧（Ｖｔｈ；２５℃で測定；Ｖ）
測定には大塚電子株式会社製のＬＣＤ５１００型輝度計を用いた。光源はハロゲンランプである。２枚のガラス基板の間隔（セルギャップ）が４μｍであり、ラビング方向がアンチパラレルであるノーマリーブラックモード（normally black mode）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧である。【０１５１】
（１２）電圧保持率（ＶＨＲ−１；２５℃で測定；％）
測定に用いたＴＮ素子はポリイミド配向膜を有し、そして２枚のガラス基板の間隔（セルギャップ）は５μｍである。この素子は試料を入れたあと紫外線で硬化する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。【０１５２】
（１３）電圧保持率（ＶＨＲ−２；８０℃で測定；％）
測定に用いたＴＮ素子はポリイミド配向膜を有し、そして２枚のガラス基板の間隔（セルギャップ）は５μｍである。この素子は試料を入れたあと紫外線で硬化する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。【０１５３】
（１４）耐光性
二酸化珪素を斜方蒸着したガラス基板を調製した。得られた２枚のガラス基板の間隔（セルギャップ） が１０μｍであるセルに試料を入れてＴＮ素子を作製した。このＴ Ｎ 素子に１２ｍＷ／ｃｍ２の紫外光を２０分間照射した（光源と被写体の距離は２０ｃｍ）。この資料を上記の方法で透明点を測定し、紫外線照射前の資料の透明点と比較した。その変化が少ないほど耐光性に優れるといえる。【０１５４】
［実施例１］
化合物（Ｎｏ．１３）の合成
2015041006.tif 000043
【０１５５】
第１工程
窒素雰囲気下、水素化ナトリウム（１０．２ｇ）およびＴＨＦ（２４０ｍｌ）を反応器にとり、０℃に冷却した。そこへ化合物（Ｓ−１）（２０ｇ）のＴＨＦ（５０ｍｌ）溶液をゆっくりと加え１時間撹拌した後、クロロメチルメチルエーテル（２５．５ｇ）をゆっくりと加えた後、室温まで昇温した。反応混合物を水へ注ぎ込み、水層を酢酸エチルで抽出した。有機層を水、飽和食塩水で洗浄し、無水硫酸マグネシウムで乾燥した。この溶液を減圧下で濃縮し、残渣をシリカゲルカラムクロマトグラフィー（トルエン）で精製して、化合物（Ｓ−２）（１９．０ｇ；６５％）を得た。【０１５６】
第２工程
窒素雰囲気下、上記工程で得た化合物（Ｓ−２）（１９．０ｇ）および化合物（Ｓ−３）（１６．９ｇ）をトルエン（１００ｍｌ）に溶解させ、水（５０ｍｌ）、エタノール（５０ｍｌ）、Ｐｄ（ＰＰｈ３）４（３．９ｇ）、テトラ−ｎ−ブチルアンモニウムブロミド（ＴＢＡＢ）（０．４５ｇ）、および炭酸カリウム（２８．４９ｇ）を加えて６時間加熱還流した。反応終了後酢酸エチルにて抽出し、飽和塩化ナトリウム水溶液、水にて洗浄した後、無水硫酸マグネシウムで乾燥し、減圧濃縮して淡茶色固体を得た。このものをシリカゲルカラムクロマトグラフィー（容量比で、酢酸エチル：トルエン＝１：９）で精製して、化合物（Ｓ−４）（１２．８ｇ；５９％）を得た。【０１５７】
第３工程
窒素雰囲気下、上記工程で得た化合物（Ｓ−４）（２１．８ｇ）およびエタノール（２５０ｍｌ）を反応器にとり、撹拌しながらパラトルエンスルホン酸一水和物（３０ｇ）を添加し、１時間加熱還流した。反応混合物を水へ注ぎ込み、水層をトルエンで抽出した。有機層を分取して、飽和重曹水および水で洗浄し、無水硫酸マグネシウムで乾燥した。この溶液を減圧下で濃縮し、残渣をシリカゲルカラムクロマトグラフィー（容積比、トルエン：酢酸エチル＝７：１）で精製して、化合物（Ｓ−５）（７．８９ｇ；８５％）を得た。【０１５８】
第４工程
窒素雰囲気下、上記工程で得た化合物（Ｓ−５）（７．７ｇ）とクロロホルム（２５０ｍｌ）を反応器にとり、０℃に冷却した。そこへヨードベンゼンジアセテート（１５．２ｇ）を加え室温に戻し、５分撹拌した。反応系を再度０℃に冷却しＤｅｏｘｏ−ｆｌｕｏｒ（４４ｇ）を添加し、室温に戻しながら２日間撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、ヘプタン：トルエン＝３：１）で精製して、化合物（Ｎｏ．１３）（７００ｍｇ；７．６％）を得た。【０１５９】
化学シフトδ（ｐｐｍ；ＣＤＣｌ3）：７．４８（ｄ，２Ｈ）、７．２２（ｄ，２Ｈ）、６．４５−６．４４（ｍ，１Ｈ）、６．０５−６．０２（ｍ，１Ｈ）、５．７０−５．５９（ｍ，１Ｈ）、２．６１（ｔ，２Ｈ）、１．６６（ｓｅｘ，２Ｈ）、０．９６（ｔ，３Ｈ）．【０１６０】
化合物（Ｎｏ．１３）の物性は、次のとおりであった。
上限温度（ＴNI）＝−１５５．４℃；光学的異方性（Δｎ）＝０．００８；誘電率異方性（Δε）＝−０．８７；粘度（η）＝５０．６ｍＰａ・ｓ．【０１６１】
［実施例２］
実施例１において、化合物（Ｓ−３）の代わりに化合物（Ｓ−６）を用いることで、化合物（Ｎｏ．１０７）を得た。
2015041006.tif 000044
【０１６２】
化学シフトδ（ｐｐｍ；ＣＤＣｌ3）：７．６３（ｓ，４Ｈ）、７．５５（ｄ，２Ｈ）、７．２７（ｄ，２Ｈ）、６．５３−６．５２（ｍ，１Ｈ）、６．０７−６．０４（ｍ，１Ｈ）、５．７３−５．６２（ｍ，１Ｈ）、２．６３（ｔ，２Ｈ）、１．６９（ｓｅｘ，２Ｈ）、０．９８（ｔ，３Ｈ）．【０１６３】
化合物（Ｎｏ．１０７）の物性は、次のとおりであった。
転移温度：Ｃ  ６１．８  （Ｓ  ５４．０）  Ｉ．
上限温度（ＴNI）＝２．６℃；光学的異方性（Δｎ）＝０．１５６；誘電率異方性（Δε）＝−１．８１．【０１６４】
［実施例３］
化合物（Ｎｏ．９４）の合成
2015041006.tif 000045
【０１６５】
第１工程
窒素雰囲気下の反応器中、一般的な方法で合成された化合物（Ｓ−７）（２０ｇ）のＴＨＦ溶液（２００ｍｌ）に、−５℃で、ｎ−ブチルリチウム１．６６Ｍ  ｎ−ヘキサン溶液（７６ｍｌ）を滴下した。その後、反応液を室温まで戻し３０分攪拌した。ついでこの溶液を−６５℃に冷やし、化合物（Ｓ−８）（２０．４ｇ）のテトラヒドロフラン溶液（３０ｍｌ）、三フッ素化ホウ素ジエチルエーテル錯体（１５．９ｇ）を滴下し、反応液を室温まで戻した後、３時間反応させた。反応液に１０％ギ酸水溶液（１００ｍｌ）を加え、分液した。水相をトルエン（２０ｍｌ）で３回抽出し、有機層をあわせて水で洗浄し、無水硫酸マグネシウムで乾燥し、減圧下にて溶媒を留去した。残留物をシリカゲルカラムクロマトグラフィー（シリカゲル：５０ｇ、溶離液：容積比、ヘプタン：酢酸エチル＝８０：２０）にて精製し、化合物（Ｓ−９）（２３．８ｇ；５９％）を得た。【０１６６】
第２工程
窒素雰囲気下の反応器中、上記工程で得られた化合物（Ｓ−９）（２３．８ｇ）のテトラヒドロフラン溶液（１００ｍｌ）に、−５０℃以下で水素化ジイソブチルアルミニウム０．９９Ｍ  トルエン溶液（６０ｍｌ）を滴下し、３時間反応させた。反応液を１０％ギ酸水溶液（５０ｍｌ）に注ぎ、分液し、水相をトルエン（１００ｍｌ）で２回抽出した。有機層をあわせて水で洗浄し、無水硫酸マグネシウムで乾燥した。減圧下にて溶媒を留去し、化合物（Ｓ−１０）（２３．６ｇ：９９％）を得た。【０１６７】
第３工程
窒素雰囲気下、上記工程で得られた化合物（Ｓ−１０）（２３．６ｇ）のジクロロメタン溶液（１００ｍｌ）に、−３０℃でトリエチルシラン６．２ｇ、三フッ化ホウ素ジエチルエーテル錯体７．３ｇを滴下した。室温に戻し３時間攪拌後、水（３０ｍｌ）を加え分液した。有機相を水で洗浄し、無水硫酸マグネシウムで乾燥し、減圧下にて溶媒を留去した。残留物をシリカゲルカラムクロマトグラフィー（シリカゲル：１００ｇ、溶離液：ヘプタン／酢酸エチル＝８０／２０（体積比））、再結晶（容積比、ヘプタン：酢酸エチル＝８０：２０（））により精製し、化合物（Ｓ−１１）（６．７ｇ収率２９％）を得た。【０１６８】
第４工程
窒素雰囲気下、上記工程で得た化合物（Ｓ−１１）（６．５６ｇ）とジクロロメタン（２０ｍｌ）を反応器にとり、−６０℃に冷却した。そこへ三臭化ホウ素１Ｍジクロロメタン溶液（６５ｍｌ）を滴下し室温に戻し、一晩撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、酢酸エチル：トルエン＝１：１９）で精製して、化合物（Ｓ−１２）（５．３５ｇ；８８％）を得た。【０１６９】
第５工程
窒素雰囲気下、上記工程で得た化合物（Ｓ−１２）（５．３５ｇ）とクロロホルム（２００ｍｌ）を反応器にとり、０℃に冷却した。そこへヨードベンゼンジアセテート（５ｇ）を加え室温に戻し、５分撹拌した。反応系を再度０℃に冷却しＤｅｏｘｏ−ｆｌｕｏｒ（３０ｇ）を添加し、室温に戻しながら２日間撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、ヘプタン：トルエン＝３：１）で精製して、化合物（Ｎｏ．９４）（４５４ｍｇ；７．６％）を得た。【０１７０】
化学シフトδ（ｐｐｍ；ＣＤＣｌ3）：６．５４−６．５３（ｍ，１Ｈ）、６．０６−６．０３（ｍ，１Ｈ）、４．０６（ｄｑ，２Ｈ）、３．４２（ｔ，１Ｈ）、３．１０（ｄｑ，１Ｈ）、２．８４（ｔ，１Ｈ）、２．１８（ｔ，２Ｈ）、２．０９（ｄ，１Ｈ）、１．９７（ｄ，１Ｈ）、１．８１−１．７２（ｍ，５Ｈ）、１．５７−１．４５（ｍ，４Ｈ）、１．３５−１．２９（ｍ，３Ｈ）、１．２２−１．１１（ｍ，３Ｈ）、１．０５（ｓｅｘ，１Ｈ）、０．９５−０．８１（ｍ，２Ｈ）、０．８７（ｔ、３Ｈ）、０．８５（ｔ、３Ｈ）．【０１７１】
化合物（Ｎｏ．９４）の物性は、次のとおりであった。
光学的異方性（Δｎ）＝０．０８７；誘電率異方性（Δε）＝−７．６６．【０１７２】
［実施例４］
化合物（Ｎｏ．７６）の合成
2015041006.tif 000046
【０１７３】
第１工程
窒素雰囲気下、一般的な方法で合成された化合物（Ｓ−１３）（２０ｇ）、テトラメチルエチレンジアミン（ＴＭＥＤＡ：１９.３４ｇ）およびＴＨＦ（２００ｍｌ）を反応容器にとり、０℃まで冷却した。そこへ、１．６６Ｍ  ｎ−ヘキサン溶液（１０３ｍｌ）を滴下し、室温に戻し２時間攪拌した。その後、−６０℃に冷却し、化合物（Ｓ−１４）（３２ｇ）のＴＨＦ（５０ｍｌ）溶液を滴下し、室温に戻しながら２時間攪拌した。反応混合物を水へ注ぎ込み、水層をトルエンで抽出した。有機層を分取して、飽和重曹水および水で洗浄し、無水硫酸マグネシウムで乾燥した。この溶液を減圧下で濃縮し、残渣をシリカゲルカラムクロマトグラフィー（トルエン）で精製して、化合物（Ｓ−１５）（３７．９ｇ；８５％）を得た。【０１７４】
第２工程
上記工程でえた化合物（Ｓ−１５）（３７．９ｇ）、ｐ−トルエンスルホン酸（３ｇ）、およびトルエン（３００ｍｌ）を容器にとり、この混合物を、留出する水を抜きながら２時間加熱還流させた。反応混合物を３０℃まで冷却した後、得られた液に水（５００ｍｌ）とトルエン（５００ｍｌ）とを加え混合した後、静置して有機層と水層の２層に分離させて、有機層への抽出操作を行った。得られた有機層を分取して、飽和重曹水および水で洗浄し、無水硫酸マグネシウムで乾燥した。この溶液を減圧下で濃縮し、残渣をシリカゲルカラムクロマトグラフィー（トルエン）で精製して、化合物（Ｓ−１６）（３５．４ｇ；９８％）を得た。【０１７５】
第３工程
トルエン（１５０ｍｌ）、エタノール（１５０ｍｌ）との混合溶媒に上記工程で得た化合物（Ｓ−１６）（３５．４ｇ）を溶解させ、さらに５％Ｐｄ／Ｃ（０．５ｇ）を加え、水素雰囲気下、水素を吸収しなくなるまで室温で攪拌した。反応終了後、Ｐｄ／Ｃを除去して、さらに溶媒を留去して、残渣をシリカゲルカラムクロマトグラフィー（ヘプタン）で精製し、化合物（Ｓ−１７）（３２．９ｇ：９４％）を得た。【０１７６】
第４工程
窒素雰囲気下、上記工程で得た化合物（Ｓ−１７）（３２．９ｇ）とジクロロメタン（２００ｍｌ）を反応器にとり、−６０℃に冷却した。そこへ三臭化ホウ素１Ｍジクロロメタン溶液（３００ｍｌ）を滴下し室温に戻し、一晩撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、酢酸エチル：トルエン＝１：１９）で精製して、化合物（Ｓ−１８）（２６．８ｇ；８８％）を得た。【０１７７】
第５工程
窒素雰囲気下、上記工程で得た化合物（Ｓ−１８）（３２．９ｇ）とクロロホルム（４００ｍｌ）を反応器にとり、０℃に冷却した。そこへヨードベンゼンジアセテート（２５ｇ）を加え室温に戻し、５分撹拌した。反応系を再度０℃に冷却しＤｅｏｘｏ−ｆｌｕｏｒ（６０ｇ）を添加し、室温に戻しながら２日間撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、ヘプタン：トルエン＝３：１）で精製して、化合物（Ｎｏ．７６）（２．２ｇ；７．４％）を得た。【０１７８】
化学シフトδ（ｐｐｍ；ＣＤＣｌ3）：６．５３−６．５２（ｍ，１Ｈ）、６．０７−６．０４（ｍ，１Ｈ）、２．１８（ｔ，１Ｈ）、２．１２（ｑｕｉｎｔ，１Ｈ）、１．７３−１．２４（ｍ，２６Ｈ）、０．８７（ｔ、３Ｈ）、０．８５（ｔ、３Ｈ）．【０１７９】
化合物（Ｎｏ．７６）の物性は、次のとおりであった。
光学的異方性（Δｎ）＝０．０８２；誘電率異方性（Δε）＝−４．９４．【０１８０】
［実施例５］
化合物（Ｎｏ．１６２）の合成
2015041006.tif 000047
【０１８１】
第１工程
窒素雰囲気下、一般的な方法で合成された化合物（Ｓ−２０）（９．８ｇ）、（Ｓ−２１）（１５．１ｇ）及び炭酸カリウム（１０．３ｇ）を反応容器にとり、７０℃で５時間、攪拌した。得られた反応液にトルエン（７０ｍｌ）、および水（１００ｍｌ）を加え混合した。有機層を分取して、食塩水で洗浄し、無水硫酸マグネシウムで乾燥した。この溶液を減圧下で濃縮し、残渣をシリカゲルカラムクロマトグラフィー（トルエン）で精製して、化合物（Ｓ−２２）（１４．６２ｇ；７０％）を得た。【０１８２】
第２工程
窒素雰囲気下、上記工程で得た化合物（Ｓ−２２）（１４．６２ｇ）とジクロロメタン（１００ｍｌ）を反応器にとり、−６０℃に冷却した。そこへ三臭化ホウ素１Ｍジクロロメタン溶液（１５０ｍｌ）を滴下し室温に戻し、一晩撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、酢酸エチル：トルエン＝１：１９）で精製して、化合物（Ｓ−２３）（１０．９ｇ；８０％）を得た。【０１８３】
第３工程
窒素雰囲気下、上記工程で得た化合物（Ｓ−２３）（１０．９ｇ）とクロロホルム（１００ｍｌ）を反応器にとり、０℃に冷却した。そこへヨードベンゼンジアセテート（８．９９ｇ）を加え室温に戻し、５分撹拌した。反応系を再度０℃に冷却しＤｅｏｘｏ−ｆｌｕｏｒ（２５ｇ）を添加し、室温に戻しながら２日間撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、ヘプタン：トルエン＝３：１）で精製して、化合物（Ｎｏ．１６２）（０．６ｇ；５％）を得た。【０１８４】
化学シフトδ（ｐｐｍ；ＣＤＣｌ3）：６．５３−６．５２（ｍ，１Ｈ）、５．５７−５．５４（ｍ，１Ｈ）、３．７４（ｄ，２Ｈ）、２．１８（ｔ，２Ｈ）、１．７０−１．７８（ｍ，１Ｈ）、１．６１−１．２３（ｍ，２５Ｈ）、０．８６（ｔ、３Ｈ）、０．８４（ｔ、３Ｈ）．【０１８５】
化合物（Ｎｏ．１６２）の物性は、次のとおりであった。
光学的異方性（Δｎ）＝０．０９３；誘電率異方性（Δε）＝−６．３０．【０１８６】
［実施例６］
化合物（Ｎｏ．１３６）の合成
2015041006.tif 000048
【０１８７】
第１工程
窒素雰囲気下、一般的な方法で合成された化合物（Ｓ−２４）（１６．４ｇ）およびＴＨＦ（１００ｍｌ）を混合し、−１０℃まで冷却した。その後、カリウムｔ−ブトキシド（３．４ｇ）を−１０℃〜−５℃の温度範囲で、２回に分けて投入した。−１０℃で６０分攪拌した後、一般的な方法で合成された化合物（Ｓ−２５）（５．６ｇ）のＴＨＦ（３０ｍｌ）溶液を−１０〜−５℃の温度範囲で滴下した。０℃で３０分攪拌した後、反応液を水（１００ｍｌ）とトルエン（２００ｍｌ）の混合液へ注ぎ込み、混合した。有機層を分取して、食塩水で洗浄し、無水硫酸マグネシウムで乾燥した。この溶液を減圧下で濃縮し、残渣をシリカゲルカラムクロマトグラフィー（トルエン）で精製して、化合物（Ｓ−２６）（８．９ｇ；８０％）を得た。【０１８８】
第２工程
トルエン（１５０ｍｌ）とエタノール（１５０ｍｌ）の混合溶媒に上記工程で得た化合物（Ｓ−２６）（８．９ｇ）を溶解させ、さらに５％Ｐｄ／Ｃ（０．５ｇ）を加え、水素雰囲気下、水素を吸収しなくなるまで室温で攪拌した。反応終了後、Ｐｄ／Ｃを除去して、さらに溶媒を留去して、残渣をシリカゲルカラムクロマトグラフィー（ヘプタン）で精製し、化合物（Ｓ−２７）（８．１ｇ：９０％）を得た。【０１８９】
第３工程
窒素雰囲気下、上記工程で得た化合物（Ｓ−２７）（８．１ｇ）とジクロロメタン（１００ｍｌ）を反応器にとり、−６０℃に冷却した。そこへ三臭化ホウ素１Ｍジクロロメタン溶液（８０ｍｌ）を滴下し室温に戻し、一晩撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、酢酸エチル：トルエン＝１：１９）で精製して、化合物（Ｓ−２８）（６．７９ｇ；９０％）を得た。【０１９０】
第４工程
窒素雰囲気下、上記工程で得た化合物（Ｓ−２８）（６．７９ｇ）とクロロホルム（１００ｍｌ）を反応器にとり、０℃に冷却した。そこへヨードベンゼンジアセテート（５．６３ｇ）を加え室温に戻し、５分撹拌した。反応系を再度０℃に冷却しＤｅｏｘｏ−ｆｌｕｏｒ（１５ｇ）を添加し、室温に戻しながら２日間撹拌した。混合物を氷水へ注ぎ込み、有機層を分取して、飽和重曹水および水で洗浄し、無水硫酸マグネシウムで乾燥した。この溶液を減圧下で濃縮し、残渣をシリカゲルカラムクロマトグラフィー（容積比、ヘプタン：トルエン＝３：１）で精製して、化合物（Ｎｏ．１３６）（０．７４ｇ；１０．０％）を得た。【０１９１】
化学シフトδ（ｐｐｍ；ＣＤＣｌ3）：５．７０−５．６８（ｍ，１Ｈ）、５．８３−５．８１（ｍ，１Ｈ）、２．２０（ｔ，２Ｈ）、２．１８（ｔ，２Ｈ）、１．６１−１．２３（ｍ，２８Ｈ）、０．８５（ｔ、３Ｈ）、０．８２（ｔ、３Ｈ）【０１９２】
化合物（Ｎｏ．１３６）の物性は、次のとおりであった。
光学的異方性（Δｎ）＝０．０７７；誘電率異方性（Δε）＝−４．５４
【０１９３】
［実施例７］
実施例１において、化合物（Ｓ−１）の代わりに化合物（Ｓ−２９）を用いることで、化合物（Ｎｏ．２２６）を得た。
2015041006.tif 000049
【０１９４】
化学シフトδ（ｐｐｍ；ＣＤＣｌ3）：７．４０（ｄ，２Ｈ）、７．２２（ｄ，２Ｈ）、６．３３（ｄ，１Ｈ）、６．０８（ｄ，１Ｈ）、２．６３（ｔ，２Ｈ）、２．３９（ｑ，２Ｈ）、１．６８（ｓｅｘ，２Ｈ）、１．２０（ｔ，３Ｈ）、０．９８（ｔ，３Ｈ）．【０１９５】
化合物（Ｎｏ．２２６）の物性は、次のとおりであった。
転移温度：Ｃ  １２．１  Ｎ  １５．３  Ｉ．
上限温度（ＴNI）＝−６３．４℃；光学的異方性（Δｎ）＝０．０９４；誘電率異方性（Δε）＝−４．４３；粘度（η）＝４１．１ｍＰａ・ｓ．【０１９６】
［実施例８］
実施例２において、化合物（Ｓ−１）の代わりに化合物（Ｓ−２９）を用いることで、化合物（Ｎｏ．２２７）を得た。
2015041006.tif 000050
【０１９７】
化学シフトδ（ｐｐｍ；ＣＤＣｌ3）：７．６１（ｄ，２Ｈ）、７．５３（ｄ，２Ｈ）、７．５３（ｄ，２Ｈ）、７．２７（ｄ，２Ｈ）、６．３９（ｄ，１Ｈ）、６．０９（ｄ，１Ｈ）、２．６３（ｔ，２Ｈ）、２．４０（ｑ，２Ｈ）、１．６８（ｓｅｘ，２Ｈ）、１．１９（ｔ，３Ｈ）、０．９８（ｔ，３Ｈ）．【０１９８】
化合物（Ｎｏ．２２７）の物性は、次のとおりであった。
転移温度：Ｃ  １０８.０  Ｎ  １１３．３  Ｉ．
上限温度（ＴNI）＝１０１．３℃；光学的異方性（Δｎ）＝０．２６０；誘電率異方性（Δε）＝−５．０５；粘度（η）＝８７．１ｍＰａ・ｓ．【０１９９】
［実施例９］
実施例６において、化合物（Ｓ−２５）の代わりに化合物（Ｓ−３０）を用いることで、化合物（Ｎｏ．２２９）を得た。
2015041006.tif 000051
【０２００】
化学シフトδ（ｐｐｍ；ＣＤＣｌ3）：５．８８（ｓ，２Ｈ）、２．３２−２．２１（ｍ，４Ｈ）、１．８１−１．６５（ｍ，８Ｈ）、１．４０−０．７５（ｍ，１８Ｈ）、１．１５（ｔ，３Ｈ）、０．８８（ｔ，３Ｈ）．【０２０１】
化合物（Ｎｏ．２２９）の物性は、次のとおりであった。
転移温度：Ｃ  １４１．５  Ｉ．
上限温度（ＴNI）＝１０９．３℃；光学的異方性（Δｎ）＝０．０８７；誘電率異方性（Δε）＝−５．１１；粘度（η）＝１９７．５ｍＰａ・ｓ；耐光性 母液晶ＺＬＩ−１１３２（メルク社製）に化合物（Ｎｏ．２２９）を１５％添加し紫外線照射前後の組成物の透明点の変化を測定したところ、５℃以内であった。【０２０２】
［実施例１０］
実施例７において、化合物（Ｓ−３）の代わりに化合物（Ｓ−３１）を用いることで、化合物（Ｎｏ．２２８）を得た。尚、化合物（Ｓ−３１）は特開２０１２−２５６６７号公報の実施例２等の記載の方法で合成できる。
2015041006.tif 000052
【０２０３】
化学シフトδ（ｐｐｍ；ＣＤＣｌ3）：７．０７（ｔ，１Ｈ）、６．７５（ｔ，１Ｈ）、６．４０（ｄ，１Ｈ）、６．０８（ｄ，１Ｈ）、３．８７（ｄ，２Ｈ）、２．４２（ｑ，２Ｈ）、１．９５（ｄ，２Ｈ）、１．８３（ｄ，３Ｈ）、１．４０−０．９０（ｍ，９Ｈ）、１．２２（ｔ，３Ｈ）、０．９０（ｔ，３Ｈ）．【０２０４】
化合物（Ｎｏ．２２８）の物性は、次のとおりであった。
転移温度：Ｃ  ６０．５  Ｎ  ６２．７  Ｉ．
上限温度（ＴNI）＝６３．３℃；光学的異方性（Δｎ）＝０．１４０；誘電率異方性（Δε）＝−８．１２；粘度（η）＝２５３．６ｍＰａ・ｓ．【０２０５】
既に記載した化合物（１）の合成法および実施例１〜６に記載した合成手順に従って以下に示す化合物（Ｎｏ．１）〜（Ｎｏ．２２９）を合成できる。【０２０６】
2015041006.tif 000053
【０２０７】
2015041006.tif 000054
【０２０８】
2015041006.tif 000055
【０２０９】
2015041006.tif 000056
【０２１０】
2015041006.tif 000057
【０２１１】
2015041006.tif 000058
【０２１２】
2015041006.tif 000059
【０２１３】
2015041006.tif 000060
【０２１４】
2015041006.tif 000061
【０２１５】
［比較例１］
本発明の化合物（Ｎｏ．７６）に対する類似化合物である比較化合物（Ｃ−１）を合成した。【０２１６】
比較化合物（Ｃ−１）の合成
2015041006.tif 000062
【０２１７】
実施例４において、化合物（Ｓ−１３）の代わりに、一般的な方法で合成された化合物（Ｓ−２９）を用い、第３工程まで同様の操作を行うことにより合成した。【０２１８】
化学シフトδ（ｐｐｍ；ＣＤＣｌ３）：６．８６（ｄ，２Ｈ）、２．７６（ｔｔ，１Ｈ）、２．６５（ｑ，２Ｈ）、１．８８−１．８２（ｍ，４Ｈ）、１．７５（ｔ，４Ｈ）、１．４３（ｑ，２Ｈ）、１．３１（ｓｅｘ，２Ｈ）、１．２１（ｔ，３Ｈ）、１．１５−０．８１（ｍ，１１Ｈ）、０．８７（ｔ，３Ｈ）．【０２１９】
母液晶８５重量％と、得られた化合物（Ｃ−１）の１５重量％を含有する液晶組成物を調製した。得られた液晶組成物の誘電率異方性（Δε）を測定し、測定値を外挿することで液晶性化合物（Ｃ−１）の誘電率異方性（Δε）の外挿値を算出した。その値は以下のとおりであった。
誘電率異方性（Δε）＝−３．２７．【０２２０】
この化合物（Ｃ−１）と本発明の化合物（Ｎｏ．７６）を比較すると、本発明の化合物（Ｎｏ．７６）（Δε＝−４．９４）の方が負に大きな誘電率異方性を示す点で優れている。【０２２１】
［比較例２］
本発明の化合物（Ｎｏ．１６２）に対する類似化合物である比較化合物（Ｃ−２）を合成した。【０２２２】
比較化合物（Ｃ−２）の合成
2015041006.tif 000063
【０２２３】
実施例５において、化合物（Ｓ−２０）の代わりに、一般的な方法で合成された化合物（Ｓ−３２）を用い、第１工程と同様の操作を行うことにより合成した。【０２２４】
化学シフトδ（ｐｐｍ；ＣＤＣｌ３）：６．８０（ｄｔ，２Ｈ）、６．６５（ｄｔ，１Ｈ）、３．７８（ｄ，２Ｈ）、２．６０（ｑ，２Ｈ）、１．９３−１．９０（ｍ，２Ｈ）、１．７７−１．６９（ｍ，７Ｈ）、１．３０（ｓｅｘ，２Ｈ）、１．２０（ｔ，３Ｈ）、１．１７−０．８０（ｍ，１６Ｈ）、０．８６（ｔ，３Ｈ）．【０２２５】
母液晶８５重量％と、得られた比較化合物（Ｃ−２）の１５重量％を含有する液晶組成物を調製した。得られた液晶組成物の誘電率異方性（Δε）を測定し、測定値を外挿することで液晶性化合物（Ｃ−２）の誘電率異方性（Δε）の外挿値を算出した。その値は以下のとおりであった。
誘電率異方性（Δε）＝−４．８２．【０２２６】
この比較化合物（Ｃ−２）と本発明の化合物（Ｎｏ．１６２）を比較すると、本発明の化合物（Ｎｏ．１６２）（Δε＝−６．３０）の方が負に大きな誘電率異方性を示す点で優れている。【０２２７】
１−２．組成物（１）の実施例
実施例により本発明の液晶組成物（１）を詳細に説明する。本発明はこれらの実施例によっては制限されない。本発明は、実施例７の組成物と実施例８の組成物との混合物を含む。本発明は、実施例の組成物の少なくとも２つを混合した混合物をも含む。実施例における化合物は、下記の表２の定義に基づいて記号により表した。表において、１，４−シクロヘキシレンに関する立体配置はトランスである。実施例において記号の後にあるかっこ内の番号は化合物の番号に対応する。（−）の記号はその他の液晶性化合物を意味する。液晶性化合物の割合（百分率）は、液晶組成物の全重量に基づいた重量百分率（重量％）である。最後に、組成物の物性値をまとめた。物性は、先に記載した方法にしたがって測定し、測定値を外挿することなくそのまま記載した。【０２２８】
2015041006.tif 000064
【０２２９】
［実施例７］
３−ＢＣｄ（Ｆ４）              （Ｎｏ．１３）              ３％
２−ＨＢ−Ｃ                    （５−１）                  ５％
３−ＨＢ−Ｃ                    （５−１）                  ９％
３−ＨＢ−Ｏ２                  （１３−５）              １５％
２−ＢＴＢ−１                  （１３−１０）              ３％
３−ＨＨＢ−Ｆ                  （３−１）                  ４％
３−ＨＨＢ−１                  （１４−１）                ８％
３−ＨＨＢ−Ｏ１                （１４−１）                ５％
３−ＨＨＢ−３                  （１４−１）              １４％
３−ＨＨＥＢ−Ｆ                （３−１０）                ４％
５−ＨＨＥＢ−Ｆ                （３−１０）                ４％
２−ＨＨＢ（Ｆ）−Ｆ            （３−２）                  ７％
３−ＨＨＢ（Ｆ）−Ｆ            （３−２）                  ７％
５−ＨＨＢ（Ｆ）−Ｆ            （３−２）                  ７％
３−ＨＨＢ（Ｆ，Ｆ）−Ｆ        （３−３）                  ５％
ＮＩ＝９４．６℃；Δｎ＝０．０９６；Δε＝４．２；η＝１８．８ｍＰａ・ｓ．【０２３０】
［実施例８］
３−ＢＢＣｄ（Ｆ４）            （Ｎｏ．１０７）            ３％
３−ＨＨＢ（Ｆ，Ｆ）−Ｆ        （３−３）                  ９％
３−Ｈ２ＨＢ（Ｆ，Ｆ）−Ｆ      （３−１５）                ８％
４−Ｈ２ＨＢ（Ｆ，Ｆ）−Ｆ      （３−１５）                ８％
５−Ｈ２ＨＢ（Ｆ，Ｆ）−Ｆ      （３−１５）                ８％
３−ＨＢＢ（Ｆ，Ｆ）−Ｆ        （３−２４）              １８％
５−ＨＢＢ（Ｆ，Ｆ）−Ｆ        （３−２４）              ２０％
３−Ｈ２ＢＢ（Ｆ，Ｆ）−Ｆ      （３−２７）              １０％
５−ＨＨＢＢ（Ｆ，Ｆ）−Ｆ      （４−６）                  ３％
５−ＨＨＥＢＢ−Ｆ              （４−１７）                ２％
３−ＨＨ２ＢＢ（Ｆ，Ｆ）−Ｆ    （４−１５）                ３％
１Ｏ１−ＨＢＢＨ−４            （１５−１）                ４％
１Ｏ１−ＨＢＢＨ−５            （１５−１）                ４％
ＮＩ＝９６．４℃；Δｎ＝０．１１７；Δε＝８．６；η＝３６．３ｍＰａ・ｓ．
上記組成物１００部に化合物（Ｏｐ−０５）を０．２５部添加したときのピッチは６５．７μｍであった。【０２３１】
［実施例９］
３−ＨＤｈＣｄ（Ｆ４）−３      （Ｎｏ．９４）              ３％
５−ＨＢ−ＣＬ                  （２−２）                １１％
３−ＨＨ−４                    （１３−１）                ８％
３−ＨＨＢ−１                  （１４−１）                ５％
３−ＨＨＢ（Ｆ，Ｆ）−Ｆ        （３−３）                  ８％
３−ＨＢＢ（Ｆ，Ｆ）−Ｆ        （３−２４）              １７％
５−ＨＢＢ（Ｆ，Ｆ）−Ｆ        （３−２４）              １５％
３−ＨＨＥＢ（Ｆ，Ｆ）−Ｆ      （３−１２）              １０％
４−ＨＨＥＢ（Ｆ，Ｆ）−Ｆ      （３−１２）                ３％
５−ＨＨＥＢ（Ｆ，Ｆ）−Ｆ      （３−１２）                ３％
２−ＨＢＥＢ（Ｆ，Ｆ）−Ｆ      （３−３９）                ３％
３−ＨＢＥＢ（Ｆ，Ｆ）−Ｆ      （３−３９）                ５％
５−ＨＢＥＢ（Ｆ，Ｆ）−Ｆ      （３−３９）                ３％
３−ＨＨＢＢ（Ｆ，Ｆ）−Ｆ      （４−６）                  ６％
ＮＩ＝８０．２℃；Δｎ＝０．１０２；Δε＝８．１；η＝２４．３ｍＰａ・ｓ．【０２３２】
［実施例１０］
３−ＨＨＣｄ（Ｆ４）−３        （Ｎｏ．７６）              ３％
５−ＨＢ−ＣＬ                  （２−２）                  ３％
７−ＨＢ（Ｆ）−Ｆ              （２−３）                  ７％
３−ＨＨ−４                    （１３−１）                ９％
３−ＨＨ−ＥＭｅ                （１３−２）              ２３％
３−ＨＨＥＢ−Ｆ                （３−１０）                ８％
５−ＨＨＥＢ−Ｆ                （３−１０）                ８％
３−ＨＨＥＢ（Ｆ，Ｆ）−Ｆ      （３−１２）              １０％
４−ＨＨＥＢ（Ｆ，Ｆ）−Ｆ      （３−１２）                ５％
４−ＨＧＢ（Ｆ，Ｆ）−Ｆ        （３−１０３）              ５％
５−ＨＧＢ（Ｆ，Ｆ）−Ｆ        （３−１０３）              ６％
２−Ｈ２ＧＢ（Ｆ，Ｆ）−Ｆ      （３−１０６）              ４％
３−Ｈ２ＧＢ（Ｆ，Ｆ）−Ｆ      （３−１０６）              ５％
５−ＧＨＢ（Ｆ，Ｆ）−Ｆ        （３−１０９）              ４％
ＮＩ＝８０．８℃；Δｎ＝０．０６５；Δε＝４．９；η＝２０．１ｍＰａ・ｓ．【０２３３】
［実施例１１］
３−ＨＨ１ＯＣｄ（Ｆ４）−３    （Ｎｏ．１６２）            ３％
３−ＨＢ−Ｏ１                  （１３−５）              １５％
３−ＨＨ−４                    （１３−１）                ５％
３−ＨＢ（２Ｆ，３Ｆ）−Ｏ２    （６−１）                １２％
５−ＨＢ（２Ｆ，３Ｆ）−Ｏ２    （６−１）                １２％
２−ＨＨＢ（２Ｆ，３Ｆ）−１    （７−１）                １２％
３−ＨＨＢ（２Ｆ，３Ｆ）−１    （７−１）                １２％
３−ＨＨＢ（２Ｆ，３Ｆ）−Ｏ２  （７−１）                １１％
５−ＨＨＢ（２Ｆ，３Ｆ）−Ｏ２  （７−１）                １２％
３−ＨＨＢ−１                  （１４−１）                ６％
ＮＩ＝８３．８℃；Δｎ＝０．０８９；Δε＝−３．４；η＝３６．４ｍＰａ・ｓ．【０２３４】
［実施例１２］
３−ＨＨ２Ｃｄ（Ｆ４）−３      （Ｎｏ．１３６）            ３％
３−ＨＨ−４                    （１３−１）                ８％
３−Ｈ２Ｂ（２Ｆ，３Ｆ）−Ｏ２  （６−４）                ２１％
５−Ｈ２Ｂ（２Ｆ，３Ｆ）−Ｏ２  （６−４）                ２１％
２−ＨＨＢ（２Ｆ，３ＣＬ）−Ｏ２（７−１２）                ２％
３−ＨＨＢ（２Ｆ，３ＣＬ）−Ｏ２（７−１２）                ２％
４−ＨＨＢ（２Ｆ，３ＣＬ）−Ｏ２（７−１２）                ２％
５−ＨＨＢ（２Ｆ，３ＣＬ）−Ｏ２（７−１２）                ２％
３−ＨＢＢ（２Ｆ，３Ｆ）−Ｏ２  （７−７）                  ９％
５−ＨＢＢ（２Ｆ，３Ｆ）−Ｏ２  （７−７）                  ９％
Ｖ−ＨＨＢ−１                  （１４−１）                ６％
３−ＨＨＢ−３                  （１４−１）                ６％
３−ＨＨＥＢＨ−３              （１５−６）                ３％
３−ＨＨＥＢＨ−４              （１５−６）                ３％
３−ＨＨＥＢＨ−５              （１５−６）                ３％
ＮＩ＝９２．０℃；Δｎ＝０．１００；Δε＝−４．０；η＝２９．９ｍＰａ・ｓ．【０２３５】
［実施例１３］
３−ＢＣｄ（Ｆ４）Ｂ−３        （Ｎｏ．１２６）            ３％
２−ＨＨ−５                    （１３−１）                ３％
３−ＨＨ−４                    （１３−１）              １５％
３−ＨＨ−５                    （１３−１）                ４％
３−ＨＢ−Ｏ２                  （１３−５）              １２％
３−Ｈ２Ｂ（２Ｆ，３Ｆ）−Ｏ２  （６−４）                １５％
５−Ｈ２Ｂ（２Ｆ，３Ｆ）−Ｏ２  （６−４）                １５％
３−ＨＨＢ（２Ｆ，３ＣＬ）−Ｏ２（７−１２）                ５％
２−ＨＢＢ（２Ｆ，３Ｆ）−Ｏ２  （７−７）                  ３％
３−ＨＢＢ（２Ｆ，３Ｆ）−Ｏ２  （７−７）                  ８％
５−ＨＢＢ（２Ｆ，３Ｆ）−Ｏ２  （７−７）                  ７％
３−ＨＨＢ−１                  （１４−１）                ３％
３−ＨＨＢ−３                  （１４−１）                ４％
３−ＨＨＢ−Ｏ１                （１４−１）                ３％
ＮＩ＝７２．３℃；Δｎ＝０．０９５；Δε＝−４．０；η＝１９．８ｍＰａ・ｓ．【０２３６】
［実施例１４］
３−ＢＢＣｄ（Ｆ４）−３        （Ｎｏ．１０６）            ３％
２−ＨＨ−３                    （１３−１）              ２１％
３−ＨＨ−４                    （１３−１）                ９％
１−ＢＢ−３                    （１３−８）                ９％
３−ＨＢ−Ｏ２                  （１３−５）                ２％
３−ＢＢ（２Ｆ，３Ｆ）−Ｏ２    （６−３）                  ９％
５−ＢＢ（２Ｆ，３Ｆ）−Ｏ２    （６−３）                  ６％
２−ＨＨ１ＯＢ（２Ｆ，３Ｆ）−Ｏ２
（７−５）                １２％
３−ＨＨ１ＯＢ（２Ｆ，３Ｆ）−Ｏ２
（７−５）                １９％
３−ＨＨＢ−１                  （１４−１）                ５％
３−ＨＨＢ−Ｏ１                （１４−１）                ３％
２−ＢＢＢ（２Ｆ）−５          （１４−８）                ２％
ＮＩ＝７２．３℃；Δｎ＝０．１０１；Δε＝−３．１；η＝１６．２ｍＰａ・ｓ．【０２３７】
［実施例１５］
３−ＨＢＣｄ（Ｆ４）−３        （Ｎｏ．８２）              ３％
２−ＨＨ−３                    （１３−１）              １６％
７−ＨＢ−１                    （１３−５）              １０％
５−ＨＢ−Ｏ２                  （１３−５）                ８％
３−ＨＢ（２Ｆ，３Ｆ）−Ｏ２    （６−１）                １７％
５−ＨＢ（２Ｆ，３Ｆ）−Ｏ２    （６−１）                １６％
３−ＨＨＢ（２Ｆ，３ＣＬ）−Ｏ２（７−１２）                ２％
４−ＨＨＢ（２Ｆ，３ＣＬ）−Ｏ２（７−１２）                ２％
５−ＨＨＢ（２Ｆ，３ＣＬ）−Ｏ２（７−１２）                ２％
３−ＨＨ１ＯＣｒｏ（７Ｆ，８Ｆ）−５
（１０−６）                ４％
５−ＨＢＢ（Ｆ）Ｂ−２          （１５−５）              １０％
５−ＨＢＢ（Ｆ）Ｂ−３          （１５−５）              １０％
ＮＩ＝７４．４℃；Δｎ＝０．１０６；Δε＝−２．５；η＝２３．１ｍＰａ・ｓ．【０２３８】
［実施例１６］
３−ＢＣｄ（Ｆ４）−３          （Ｎｏ．１２）              ３％
１−ＢＢ−３                    （１３−８）                ９％
３−ＨＨ−Ｖ                    （１３−１）              ２７％
３−ＢＢ（２Ｆ，３Ｆ）−Ｏ２    （６−３）                １２％
２−ＨＨ１ＯＢ（２Ｆ，３Ｆ）−Ｏ２
（７−５）                ２０％
３−ＨＨ１ＯＢ（２Ｆ，３Ｆ）−Ｏ２
（７−５）                １４％
３−ＨＨＢ−１                  （１４−１）                ９％
２−ＢＢＢ（２Ｆ）−５          （１４−８）                ６％
ＮＩ＝７３．３℃；Δｎ＝０．１０７；Δε＝−３．１；η＝１７．０ｍＰａ・ｓ．【０２３９】
［実施例１７］
３−ＨＣｄ（Ｆ４）−３          （Ｎｏ．４）                ３％
３−ＧＢ（Ｆ）Ｂ（Ｆ，Ｆ）ＸＢ（Ｆ，Ｆ）−Ｆ
（４−５７）                ４％
３−ＢＢ（Ｆ）Ｂ（Ｆ，Ｆ）ＸＢ（Ｆ，Ｆ）−Ｆ
（４−４７）                ３％
４−ＢＢ（Ｆ）Ｂ（Ｆ，Ｆ）ＸＢ（Ｆ，Ｆ）−Ｆ
（４−４７）                ６％
５−ＢＢ（Ｆ）Ｂ（Ｆ，Ｆ）ＸＢ（Ｆ，Ｆ）−Ｆ
（４−４７）                ３％
３−ＨＨ−Ｖ                    （１３−１）              ４０％
３−ＨＨ−Ｖ１                  （１３−１）                ７％
３−ＨＨＥＨ−５                （１４−１３）              ３％
３−ＨＨＢ−１                  （１４−１）                ４％
Ｖ−ＨＨＢ−１                  （１４−１）                ５％
Ｖ２−ＢＢ（Ｆ）Ｂ−１          （１４−６）                ５％
１Ｖ２−ＢＢ―Ｆ                （２−１）                  ３％
３−ＢＢ（Ｆ，Ｆ）ＸＢ（Ｆ，Ｆ）−Ｆ
（３−９７）              １１％
３−ＨＨＢＢ（Ｆ，Ｆ）−Ｆ      （４−６）                  ３％
ＮＩ＝７７．４℃；Δｎ＝０．１０３；Δε＝５．６；η＝１２．７ｍＰａ・ｓ．【０２４０】
［実施例１８］
３−ＢＣｄ（Ｆ４）              （Ｎｏ．１３）              ２％
３−ＢＢＣｄ（Ｆ４）            （Ｎｏ．１０７）            ２％
３−ＧＢ（Ｆ）Ｂ（Ｆ，Ｆ）ＸＢ（Ｆ，Ｆ）−Ｆ
（４−５７）                ５％
３−ＢＢ（Ｆ）Ｂ（Ｆ，Ｆ）ＸＢ（Ｆ，Ｆ）−Ｆ
（４−４７）                ３％
４−ＢＢ（Ｆ）Ｂ（Ｆ，Ｆ）ＸＢ（Ｆ，Ｆ）−Ｆ
（４−４７）                ７％
５−ＢＢ（Ｆ）Ｂ（Ｆ，Ｆ）ＸＢ（Ｆ，Ｆ）−Ｆ
（４−４７）                ３％
３−ＨＨ−Ｖ                    （１３−１）              ４１％
３−ＨＨ−Ｖ１                  （１３−１）                ７％
３−ＨＨＥＨ−５                （１４−１３）              ３％
３−ＨＨＢ−１                  （１４−１）                ４％
Ｖ−ＨＨＢ−１                  （１４−１）                ５％
Ｖ２−ＢＢ（Ｆ）Ｂ−１          （１４−６）                ５％
１Ｖ２−ＢＢ―Ｆ                （２−１）                  ３％
３−ＢＢ（Ｆ，Ｆ）ＸＢ（Ｆ，Ｆ）−Ｆ
（３−９７）                ４％
３−ＧＢ（Ｆ，Ｆ）ＸＢ（Ｆ，Ｆ）−Ｆ
（３−１１３）              ３％
３−ＨＨＢＢ（Ｆ，Ｆ）−Ｆ      （４−６）                  ３％
ＮＩ＝７８．５℃；Δｎ＝０．１０２；Δε＝６．１；η＝１３．８ｍＰａ・ｓ．【０２４１】
［実施例１９］
３−ＨＤｈＣｄ（Ｆ４）−３      （Ｎｏ．９４）              ３％
２−ＨＨ−３                    （１３−１）              １６％
７−ＨＢ−１                    （１３−５）              １０％
５−ＨＢ−Ｏ２                  （１３−５）                ５％
３−ＨＢ（２Ｆ，３Ｆ）−Ｏ２    （６−１）                １６％
５−ＨＢ（２Ｆ，３Ｆ）−Ｏ２    （６−１）                １６％
３−ＨＨＢ（２Ｆ，３ＣＬ）−Ｏ２（７−１２）                ３％
４−ＨＨＢ（２Ｆ，３ＣＬ）−Ｏ２（７−１２）                ３％
３−ＨＤｈＢ（２Ｆ，３Ｆ）−Ｏ２（７−３）                  ３％
３−ＨＨ１ＯＣｒｏ（７Ｆ，８Ｆ）−５
（１０−６）                ５％
５−ＨＢＢ（Ｆ）Ｂ−２          （１５−５）              １０％
５−ＨＢＢ（Ｆ）Ｂ−３          （１５−５）              １０％
ＮＩ＝７７．０℃；Δｎ＝０．１０５；Δε＝−２．８；η＝２５．９ｍＰａ・ｓ．【０２４２】
［実施例１９］
３−ＨＨＣｄ（Ｆ４）−３        （Ｎｏ．７６）              ３％
１Ｖ２−ＢＥＢ（Ｆ，Ｆ）−Ｃ    （５−１５）                ６％
３−ＨＢ−Ｃ                    （５−１）                １８％
２−ＢＴＢ−１                  （１３−１０）            １０％
５−ＨＨ−ＶＦＦ                （１３−１）              ２７％
３−ＨＨＢ−１                  （１４−１）                ４％
ＶＦＦ−ＨＨＢ−１              （１４−１）                ８％
ＶＦＦ２−ＨＨＢ−１            （１４−１）              １１％
３−Ｈ２ＢＴＢ−２              （１４−１７）              ５％
３−Ｈ２ＢＴＢ−３              （１４−１７）              ４％
３−Ｈ２ＢＴＢ−４              （１４−１７）              ４％
ＮＩ＝８２．５℃；Δｎ＝０．１３１；Δε＝６．３；η＝１４．３ｍＰａ・ｓ．【０２４３】
［実施例１９］
３−ＨＨ１ＯＣｄ（Ｆ４）−３    （Ｎｏ．１６２）            ４％
３−ＨＢ−Ｏ２                  （１３−５）              １０％
５−ＨＢ−ＣＬ                  （２−２）                １３％
３−ＨＢＢ（Ｆ，Ｆ）−Ｆ        （３−２４）                ７％
３−ＰｙＢ（Ｆ）−Ｆ            （３−８１）              １０％
５−ＰｙＢ（Ｆ）−Ｆ            （３−８１）                ９％
３−ＰｙＢＢ−Ｆ                （３−８０）              １０％
４−ＰｙＢＢ−Ｆ                （３−８０）                ８％
５−ＰｙＢＢ−Ｆ                （３−８０）                ９％
５−ＨＢＢ（Ｆ）Ｂ−２          （１５−５）              １０％
５−ＨＢＢ（Ｆ）Ｂ−３          （１５−５）              １０％
ＮＩ＝９７．９℃；Δｎ＝０．１８７；Δε＝７．３；η＝４１．４ｍＰａ・ｓ．
【産業上の利用可能性】
【０２４４】
本発明の液晶性化合物は、熱、光などに対する高い安定性、高い透明点、液晶相の低い下限温度、小さな粘度、適切な光学的異方性、大きな負の誘電率異方性、適切な弾性定数、他の液晶化合物との優れた相溶性を有する。本発明の液晶組成物は、この化合物を含有し、ネマチック相の高い上限温度、ネマチック相の低い下限温度、小さな粘度、適切な光学的異方性、大きな負の誘電率異方性、および適切な弾性定数を有する。この組成物は、少なくとも２つの物性に関して適切なバランスを有する。本発明の液晶表示素子は、この組成物を含み、素子を使用できる広い温度範囲、短い応答時間、大きな電圧保持率、低いしきい値電圧、大きなコントラスト比、および長い寿命を有する。したがって、この素子は、パソコン、テレビなどのディスプレイに広く利用できる。
【国際調査報告】
2015041006.tif 000073
2015041006.tif 000074
2015041006.tif 000075
2015041006.tif 000076